본 발명은 루테튬을 포함하고 다음 화학식으로 표현되는 조성을 가지는 희토류 실리케이트계 고체 용액의 다중-도핑된 세륨-활성화된 섬광 물질의 세트에 대한 것이다: (Lu2-w-x+2yAwCexSi1-y)1-zMezJjOq 및 (Lu2-w-x-2yAwCexSi1+y)1-zMezJjOq. 본 발명은 고-에너지 물리학, 핵 산업; 의약, 양전자 방출 단층촬영 (TOF PET 및 DOI PET 스캐너) 및 단일 광자 방출 전산화 단층촬영 (SPECT), 자기 공명 영상을 이용하는 양전자 방출 단층촬영(PET/MR); X-선 컴퓨터 간접촬영; 공항 보안 시스템, 트럭 및 화물 컨테이너의 검문을 위한 감마-선 시스템을 비롯한 고체 상태 구조물의 비-파괴적 검사에서 원소 입자 및 핵의 검출을 위해 유용하다.
주어진 문장을 읽고 간략하게 요약해주세요.

문장: 
[ 발명의 명칭 ]
향상된 광 특성을 가지는 옥시오르소실리케이트 섬광체를 기초로 하는 다중-도핑된 루테튬MULTI-DOPED LUTETIUM BASED OXYORTHOSILICATE SCINTILLATORS HAVING IMPROVED PHOTONIC PROPERTIES
[ 기술분야 ]
관련 출원에 대한 상호 대조본 출원은 2012년 4월 13일에 출원된 미국 가출원 특허 제61/624,227호에 대한 우선권의 이익을 주장하며, 상기 출원은 전부 모든 목적에 있어서 그 전체가 본 명세서에 참고문헌으로 포함된다.기술 분야본 발명은 일반적으로 섬광 물질에 대한 것으로, 더욱 특정하게는, 예를 들면, 향상된 방사선 경도와 같은 향상된 광 특성을 가지는 공-도핑된 및 다중-도핑된 루테튬-계 옥시오르소실리케이트 섬광체(결정 및 세라믹)에 대한 것이다. 본 발명은 또한 본 명세서에 개시된 섬광 물질의 관련된 제조 방법 및 이용 방법을 포함한다.
[ 배경기술 ]
본 발명의 배경세륨 도핑된 루테튬 옥시오르소실리케이트 Ce2xLu2(i-x)SiO5의 섬광 물질/결정이 공지되어 있고, 여기서 x는 2x10-4 내지 3x10-2 의 한계 사이에서 달라진다(미국 특허 제4,958,080호, 1990년 9월 18일). 상기 조성물의 결정은 Ce2xLu2(i-x)SiO5의 조성을 가지는 용융물로부터 성장한다. 과학 문헌에서 약칭 LSO:Ce는 상기 결정을 표시하기 위해 널리 사용된다. Ce2-xLu2(i-X)SiO5 섬광 결정은 다른 결정과 비교할 때 높은 밀도, 높은 원자 번호, 비교적 낮은 굴절률, 높은 광 수율, 짧은 섬광 감쇠 시간 등의 수많은 장점을 지닌다. 공지된 섬광 물질의 단점은 섬광의 중요한 특징, 즉, 광 수율 및 에너지 분해능이, 단일 보울(boule)에서 성장한 결정에서 결정으로 넓게 퍼지는 점이다. 시판용으로 제조되는 CTI Inc. 사(Knoxville, USA)에 의해 성장한 LSO:Ce 결정의 체계적인 측정의 실험 결과가, 예를 들면, 이런 단점을 제시한다(미국 특허 제6,413,311호, 2002년 7월 2일).대형 Ce-도핑된 루테튬 옥시오르소실리케이트, CerLSO의 결정을 성장시키는 공지된 방법이 미국 특허 제6,413,311호에 기술되며, 여기서 최대 60 mm 직경 및 20 cm 길이의 Ce:LSO 보울이 Czochralski 기술에 의해 성장한다. LSO 결정의 성장에 있어서 규소 농도 Si1.00가 사용되었다. 이들 대형 Ce:LSO 보울의 주목할만한 단점은 보울의 상단에서 하단까지 30% - 40%까지 감소하며 하나의 보울 내에서도 광 수율이 크게 달라진다는 점이다. 게다가, 섬광 감쇠 시간(발광 시간)이 에너지 분해능 값이 12%-20% 한계 내에서 요동칠 수 있는 29 나노초 내지 46 나노초의 광범위한 값에 걸쳐 달라질 수 있다. 성능의 그러한 넓은 퍼짐은 산업 생산 도중, 부분들(묶음)로 절단하고, 각각의 묶음을 시험하고 그러한 시험을 기초로 하여 의료적 단층촬영을 위한 섬광 소자의 제작을 위해 사용될 가능성이 있는 묶음을 선택하기 위해 Czochralski 방법에 의해 다수의 보울을 성장시켜야 할 필요성을 야기한다.규소 농도 Si1.00 (및 산소 O5.00)를 특징으로 하는 조성물의 기초적인 단점의 또다른 확인은 미국 특허 제5,660,627호에 기술된 실시예이다. 상기 특허는 Ce2xLu2(i-X)SiO5 화학식의 용융물로부터 Czochralski 방법에 의해 결정화의 편평한 전면을 사용하여 루테튬 오르소실리케이트 결정을 성장시키는 방법을 개시하며, 여기서 2x10-4 003c# x 003c# 6x10-2이다. 결정화의 원뿔형 전면 및 결정화의 편평한 전면을 가지고 성장한 LSO 결정의 137Cs로부터의 펄스-높이 감마 스펙트럼은 형태 스펙트럼 및 광 출력 모두에서 강한, 근본적인 차이를 가진다. LSO 결정의 성장에 있어서 화학적 순도 99.99% 또는 99.998%를 갖는 고가의 Lu2O3가 사용되며, 따라서 용융물은 불순물 이온을 가지지 않는다. 따라서 주목할만한 차이가 규소 농도 Si1.00 및 산소 O5.00 를 가지며 불순물 이온을 가지지 않는초기 용융물의 조성에서 생성된다. 이 용융물로부터의 결정 성장은 용융물의 조성과 상이한 조성을 가지며, 세륨 이온 농도 구배는 결정 횡-단면을 따라 관찰된다. 호스트(host) 결정 성분인, 루테튬 (Lu), 규소 (Si), 산소 (O) 및 세륨 (Ce)의 편석 계수(segregation coefficient)는 단위체와 상이하며, 결정 조성물은 용융물 조성물로부터 이동한다. 문제는 세륨의 낮은 분배 계수(k=0.22)에 의해 발생한다. 성장하는 Lu2SiO5 결정 내 세륨의 농도는 용융물 내 세륨 이온 농도 중 단지 22%이다. 또다른 문제는 결정 내 Ce3+ 및 용융물 내 Ce4+ 과 같은 하전된 세륨 이온이다. 미국 특허 제5,660,627호에서 26 mm 직경의 결정이 0.5 mm/h 및 1 mm/h 속도로 성장했지만, 이들 매우 유리한 성장 척도에도 불구하고, 원뿔형 결정화 전면을 가지고 성장한 결정은 낮은 섬광 성능으로 인해 시판 적용을 위해서는 사용될 수 없었다.러시아 특허 제2157552호 및 미국 특허 제6,278,832호로 특허결정된 섬광 물질/결정(변이체)가 공지이다. 청구항 제2항의 교시는: 루테튬 (Lu) 및 세륨 (Ce)을 포함하는 실리케이트 결정을 기초로 하는 섬광 물질이되 0.2 f.u.를 넘지않는 양에서 산소 공백을 함유하고 그의 화학적 조성이 다음 식: Lu1-y Mey A1-x Cex SiO5-z□z으로 표현되는 것을 특징으로 하는 섬광 물질, 여기서 A는 Lu 및 Gd, Sc, Y, La, Pr, Nd, Sm, Eu, Tb, Dy, Ho, Er, Tm, Yb로 이루어진 군에서 선택된 적어도 하나의 원소이고, 여기서 Me는 H, Li, Be, B, C, N, Na, Mg, Al, P, S, Cl, K, Ca, Ti, V, Cr, Mn, Fe, Co, Ni, Cu, Zn, Ga, Ge, As, Se, Rb, Sr, Zr, Nb, Mo, Ru, Rh, Pd, Ag, Cd, In, Sn, Sb, Cs, Ba, Hf, Ta, W, Re, Os, Ir, Pt , Au, Hg, Tl, Pb, Bi, U, Th로 이루어진 군에서 선택된 적어도 하나의 원소이고, x는 1x10-4 f.u. 및 0.2 f.u. 사이의 값이고, y는 1x10-5 f.u. 및 0.05 f.u. 사이의 값이고, z는 1x10-5 f.u. 및 0.2 f.u 사이의 값이다.부분적으로 미국 특허 제6,323,489호에서 유사한 결과가 성취된다. 상기 특허는 화학식 CezLu2-x-zYxSiO5를 가지는 조성의 루테튬-이트륨 옥시오르소실리케이트 결정을 개시하며, 여기서 0.05003c#x003c#1.95 및 0.001003c#z003c#0.02이다. 미국 특허 제6,624,420호 및 미국 특허 제6,921,901호는 화학식 Ce2x(Lu1-yYy)2(i-x)SiO5를 가지며, 여기서 0.00001003c#x003c#0.05 및 0.0001003c#y003c#0.9999이다. 상기 언급된 발명의 주요 단점은 모든 특허된 섬광 결정에 있어서 출발하는 산화물의 50%(Lu2O3 + Y2O3 + Ce2O3) / 50%SiO2=1과 동일한 몰비만 사용하는 점인데, 이는 Lu2SiO5 구조물의 화학량론적 조성과 정확히 일치한다. 모든 CexLu1A1-xSiO5 및 CezLu2-x-zYxSiO5 및 Ce2x(Lu1-yYy)2(i-x)SiO5 결정에 있어서 규소 농도 Si1.00 (산소 O5.00) 및 화학적 순도 99.99% 또는 99.998%인 고가의 Lu2O3가 사용되었다. 상기 조성물은 Czochralski 방법으로는 감마-선/고 에너지 양자를 이용한 방사선으로 인해 결정 보울의 전체 부피에 어떠한 방사선 손상도 가지지 않는 다량의 시판용 Ce-도핑된 결정을 성장하게 허용하지 않는다. 특정된(Si1.00 및 O5.00) 섬광 물질의 또다른 단점은 15 - 30 ns 범위의 감쇠 시간으로 높은 광 출력을 가지는 PET 스캐너 픽셀을 생성할 수 없는 점이다.필립스(Philips) 의료 시스템은 2006년 6월부터, Ce:LYSO 섬광체를 사용하고, 감쇠 시간 41 ns을 가지고; 시스템 타이밍 분해능이 약 400 ps인 완벽한 3D TOF PET 스캐너를 도입하였다. 현재 지멘스(Siemens)가 이들의 모든 임상 PET 스캐너에서 감쇠 시간 40 - 43 ns을 가지는 Ce:LSO를 사용한다. GE는 이들의 연구용 PET 스캐너에서 Ce:LYSO 결정을 사용한다.본 발명자는 전 세계 최초로 Mg2+, 또는 Ca2+ 와의 공-도핑 후 산소 공백을 가지는 대형 Ce3+:Lu2SiO5-x 단일 결정의 성장에 대해 보고하였고 칼슘 공-도핑된 결정에서 LSO:Ce에 비해 광 수율이 증가했고 테르븀 이온 공-도핑 후에 감쇠 시간이 최대 32 ns 감소했음을 제시하였다[Yu.D.Zavartsev, S.A.Kutovoi, A.I.Zagumennyi "Chochralski growth and characterization of large Ce3+:Lu2SiO5 single crystals co-doped with Mg2+,or Ca2+, or Tb3+ for scintilation applications". The 14 international conference on crystal growth (ICCG14), Edited 22 July 2004, Grenoble, France, p.564.], [Yu.D.Zavartsev, S.A. Koutovoi, A.I. Zagumenny "Czochralski growth and characterisation of large Ce3+:Lu2SiO5 single crystals co-doped with Mg2+ or Ca2+ or Tb3+ for scintillators" J. Crystal Growth, Vol. 275, Iss. 1-2, (2005) pp e2167-e2171].미국 특허 제7,651,632호는 일반식 Lu(2-y-x-Z)YyCexMzSi(1-v)M'vO5의 무기 섬광체 물질을 개시하며 여기서: M은 이가 알칼리 토금속 이온을 나타내고 M'은 삼가 금속을 나타낸다. 제1항에 따르면, 결정 내 나머지 원소에 대한 규소 및 삼가 금속 이온, Si+M', 및 산소의 합의 비율은 모든 값의 x, y, v 및 z에서 5와 동일하게 불변하게 유지된다. 이러한 제한은 전하 중성의 보존 법칙의 침해를 야기하는데, 이는 전하 중성이 양이온의 총 전하가 물질 내 음이온의 총 전하와 동일해야 함을 의미하기 때문이다. Lu(2-y-x-z)YyCexMzSi(1-v)M'vO5에 있어서, M이 이가 이온인 Ca 이고 v=0라고 하면, (2 - y - x - z) · 3(Lu3+) + y · 3(Y3+) + x · 3(Ce3+) + z · 2(Ca2+) + 1 · 4(Si4+) = 6 - 3y - 3x - 3z + 3y + 3x + 2z + 4 = 10 - z = [산소의 몰] · 2(O2-)이고; [산소의 몰] = 5 - z/2이다.산소의 몰은 모든 값의 x 및 y, 및 z에서 5보다 약간 적게 계산되기 때문에 일부 값, z/2의 산소 공백 (□)이 존재해야 한다. 산소 공백에 대한 고려 후에, 산소의 생성된 값은 5-z/2이다. 따라서, 미국 특허 제7,651,632호의 제 1항은 실현할 수 없는 조성의 무기 섬광체 물질을 말하고 있다. 그와 반대로 산소 공백 및 규소 농도 Si1.00 및 이가 알칼리 토금속 이온(가령 Mg, Ca, Sr) 및 삼가 금속 이온(가령 Al, In, Ga)을 가지는 섬광 물질은 이미 Zagumennyi 등의 미국 특허 번호 제6,278,832호의 제2항에 개시되고 청구되어 있다.미국 특허 제6,278,832호에 따르면 [col. 8, ll. 20-25.] 산소 공백에 대한 더 낮은 한계는 1x10-5 f. 단위와 동일하며, 이는 헤테로원자가 혼합물 Me2+의 최소 농도에 해당하며, 섬광체의 결정 내 이의 존재는 산소 하위-격자 내 공백의 출현을 야기한다. 이는 Si1.00 및 임의 농도의 이가 Me2+ 알칼리 토금속 이온 (가령 Mg2+, Ca2+, Sr2+)에 있어서 미국 특허 제7,651,632호, 미국 특허 제7,151,261호, 미국 특허 제8,034,258호, 미국 특허 제7,618,491호, 미국 특허 제7,749,323호 및 다음 특허를 위한 출원의 화학적 조성 내 산소 공백이 존재해야 함을 의미한다: (1) US 2006/0288926, 공개일: 2006년 12월 28일, (2) US 2007/0292330, 공개일: 2007년 12월 20일, (3) US 2008/0299027, 공개일: 2008년 12월 4일, (4) US 2006/0266276, 공개일: 2006년 11월 30일, (5) US 2010/0078595, 공개일: 2010년 4월 1일, 이들 화학적 조성은 이미 Zagumennyi 등의 미국 특허 번호 제6,278,832호의 제2항에 개시되고 청구되어 있다.희토류 옥시오르소실리케이트 섬광체 결정 Lu2(1-x-y)Ce2xA2ySiO5이 공지되어 있고, 여기서 A는 Ca, Mg, Sr, Zn 또는 Cd 또는 이들의 임의의 조합을 필수적으로 하여 구성되고, 방법은 다음을 포함한다: 단-결정형 물질의 성장을 위해 약 30 ns 및 약 50 ns을 포함하는 발광 감쇠 시간이 성취되도록 선택하는 단계(미국 특허 제8,062,419호, 일자: 2011년 11월 22일, 제출자: Siemens Medical Solutions USA, Inc.). 청구항 내 희토류 옥시오르소실리케이트 섬광체 Lu2(1-x-y)Ce2xA2ySiO5의 화학식은 실현할 수 없는 조성의 무기 섬광체 물질을 교시한다. 제1항 내지 제13항에 따르면, 결정 내 나머지 원소에 대한 규소 및 삼가 금속 이온, 이가 Ca, Mg, Sr, Zn Cd 이온, 및 산소의 합의 비율은 모든 값의 x, y에서 5와 동일하게 불변하게 유지된다. 이러한 제한은 전하 중성의 보존 법칙의 침해를 야기하는데, 이는 전하 중성이 양이온의 총 전하가 물질 내 음이온의 총 전하와 동일해야 함- 이는 물질 내 전하 중성의 보존 법칙의 기초임-을 의미하기 때문이다. 이가 Ca, Mg, Sr, Zn Cd 이온과의 이중 도핑은 산소 공백 및 규소 Si=1.00에서 산소 지수가 5.00보다 낮은 결과를 줌이 명백하다. 이러한 물질은 Zagumennyi 등의 미국 특허 번호 제6,278,832호에 이미 개시되고 청구되어 있다. 미국 특허 번호 제6,278,832호의 추가적인 표 2는 산화칼슘 (CaO) 공-도핑된 희토류 옥시오르소실리케이트 섬광체 결정이 Lu1.98Ce0.02SiO5 용융물 조성물에서 성장한 일반적인 LSO 결정의 42.3 ns와 비교할때 높은 광 출력 및 최대 32 ns의 감소된 감쇠 시간을 나타냄을 교시한다. 미국 특허 제6,278,832호에서의 감쇠 시간 범위 32.1 - 44.1 ns 및 청구된 조성물을 기준으로 미국 특허 제8,062,419호는 Zagumennyi 등의 미국 특허 제6,278,832호와 비교할 때 신규성이 없다.Melcher 등은 칼슘-세륨 공-도핑된 LSO 결정의 특성을 검사했고 [MA Spurriera, P. Szupryczynskia, H. Rothfussa, K. Yanga, A.A. Carey, C.L. Melcher, "The effect of co-doping on the growth stability and scintillation properties of lutetium oxyorthosilicate". Journal of Crystal Growth 310 (2008) 2110-2114] 이들은 공-도핑이 없는 LSO:Ce와 비교할 때 칼슘 공-도핑 후 높은 광 출력 및 감쇠 시간의 감소가 존재한다는 미국 특허 제6,278,832호에 개시된 본 발명자들의 첫 번째 결과를 확인하였다. 감쇠 시간 36.7 ns 및 최대 광 출력 38,800 광자/MeV를 공-도판트가 없는 Ce:LSO의 30,900 광자/MeV에 비교할 때 0.1% Ca 도판트 농도로 측정하였다. 더 높은 Ca2+ 농도를 갖는 Ce:Ca:LSO 결정은 더 짧은 감쇠 시간 및 더 낮은 광 출력을 나타냈다. 예를 들면, (LSO:Ce + 0.2% Ca)는 공-도판트가 없는 LSO:Ce의 43 ns과 비교할 때 33.3 ns의 감쇠 시간을 갖는다.산소 함유 대기에서 결정을 일정 시간 동안 가열함으로써 산소를 결정 내로 확산시킨 후 세륨 도핑된 루테튬 오르소실리케이트 (LSO, 미국 특허 제7,151,261호) 및 루테튬 이트륨 오르소실리케이트 (LYSO, 미국 특허 제7,166,845호)의 단일 결정의 광 수율을 향상시키기 위한 방법이 공지되어 있다. 결정을 열 산화하는 이러한 공정은 효과적으로 단결정형 LSO 및 LYSO의 몸체 내 적어도 일부의 산소 공백을 채우기 위해 산소를 공급하며, 결정으로의 산소 확산으로 향상된 LSO 및 LYSO의 단결정형 몸체를 포함하는 섬광 검출기를 위해 개발되었다. 그러한 확산 결과는 단결정형 LSO 및 LYSO 몸체의 에너지 분해능에서 적어도 10% 향상을 기초로 하는 증가된 성능이다. 이 발명에서 약 30 내지 120 시간 범위의 기간 동안 1100-1400℃ 온도에서의 추가적인 어닐링이 요구된다. 상기 언급된 발명의 주요 단점은: LSO 및 LYSO 결정의 성장을 위해 규소 농도 Si1.00 및 화학적 순도 99.99% 또는 99.998%인 고가의 Lu2O3 이 사용됨에도, 그 결과 산소 공백이 존재하는 점이다. 두 번째 단점은 두 단계 생산 기술이다. 먼저, 장기 성장 공정 및 대형 보울의 성장-후 장기 냉각 단계가 있다. 두 번째로, 20 mm를 넘지 않는 적어도 하나의 크기를 가지는 결정형 LSO 및 LYSO로 산소의 확산을 위한 장기 추가적 어닐링 공정이다. 주어진 방법은 PET 스캐너에 있어서 얇은 4x4x30 mm3 픽셀의 파라미터의 향상을 위해 사용될 수 있지만, 상기 방법은 열량계 내 고 에너지 적용에 있어서 최적의 LYSO 크기가 25 x 25 x 280 mm이기 때문에, 큰 크기의 픽셀에 대한 균질하고 지속적인 섬광 파라미터에 도달할 수 없다.미국 특허 제7,297,954호는 CexLnySizOu로 표현되는 화학적 조성을 가지는 무기 섬광체를 교시하며, 여기서 Ln은 Y, Gd 및 Lu 중에서 선택된 적어도 두 개의 원소를 나타낸다. 0.001≤x≤0.1, 1.9≤y≤2.1, 0.9≤z≤1.1, 4.9≤x≤5.1, 여기서 방출된 발광의 강도 스펙트럼 내 최대 피크 파장은 450 nm 내지 600 nm 범위의 피크이다. 상기 조성물의 단점은 최대 피크 파장이 450 nm 내지 600 nm 범위라는 점이다. Lu2SiO5는 원소 단위 내에 64 이온, 특히 첫 번째 유형(Lu1)의 루테튬의 8 이온 및 두 번째 유형(Lu2)의 루테늄의 8 이온을 함유한다. 배위 다면체 LuO7 및 LuO6 내 Ce3+ =003e# Lu1, Lu2로의 치환 후에 산소 이온의 상이한 이동은 물질의 대체로 상이한 섬광 특징을 결정한다. 광 출력, 최대 발광 위치 및 섬광 붕괴에 대한 지속 시간(발광 시간)은 이온 Lu1 및/또는 이온 Lu2을 치환하는 Ce3+의 수에 의존한다. 따라서, 감마 여기에 있어서 발광의 양쪽 중심은 항상 동시에 여기되고 및 발광되며, 및 섬광 붕괴에 대한 지속 시간은 첫 번째 및 두 번째 발광 중심의 지속시간, 및 배위 다면체 LuO7 및 LuO6 내 Ce3+ 이온 농도의 관계에 의존할 것이다. 발광 중심 Ce1 (다면체 LuO7)은 30-38 ns의 발광 시간 및 최대 410-418 um의 발광 위치를 가진다. 발광 중심 Ce2 (다면체 LuO6)은 약 50-60 ns의 발광 시간 및 450-520 nm의 최대 발광 위치를 가닌다. 섬광 결정 내 LuO7 및 LuO6 내에 Ce3+ 이온의 동시적 존재는 섬광 파라미터에 대해 부정적인 결과를 가진다 - 50 ns보다 긴 감쇠 시간의 증가 및 높은 광다이오드 변환 효율의 영역인 510 nm 부분으로 최대 발광을 이동시키는 것이 미국 특허 제7,297,954호의 발명의 목적이다. 하지만 마이크로-픽셀의 어발란체(avalanche) 광 다이오드(MAPD) 및 SiPM 다이오드의 신세대는 405-420 nm에서 청색광에 대한 높은 양자 효율을 가지며, 그러므로 510 nm에서 최대 발광 위치를 갖는 섬광 물질은 MAPD에 있어서 최선이 아니다. 미국 특허 제7,297,954호의 추가적인 기술적 단점은 화학적 순도 99.99%인 고가의 Lu2O3를 함유하는 융용 조성물로부터 결정이 성장하는 점이다.상기 언급된 내용을 일반화하면, 루테튬 오르소실리케이트, CexLu2-xSiO5, 및 루테튬-이트륨 오르소실리케이트, CexLu1A1-xSiO5, CezLu2-x-zYxSiO5, Ce2x(Lu1-yYy)2(1-X)SiO5 결정 및 이들 결정의 제조 방법의 기초에 있어서 공지의 섬광 결정 모두에 내재된 기본적인 기술적 단점은 성장한 결정의 광학 품징의 종축 불균질성, Czochralski 방법으로 성장한 벌크 보울에서의 기본적 섬광 파라미터의 불균질성 및 유사 조건에서 성장한 보울에서 보율로의 불균질성 및, 마지막으로, 느린 성장 속도라고 결론지을 수 있다. 화학량론적 조성물로부터 결정 성장은 숙주 결정 성분, 루테튬 (Lu), 이트륨 (Y), 산소 (O) 및 추가적인 성분, 세륨 (Ce)의 편석 계수가 단위와 상이하며, 및, 결정 조성물은 용융물 조성물로부터 이동하는 것을 최대로 야기하며, 그 결과 극도로 낮은 성장 속도에도 불구하고 결정 보울의 상단과 하단에 있어서 발광의 광 출력 및 방사선 경도가 상당히 분산된다. 성분의 편석 계수는 용융물 내 성분의 양에 대한 결정 내 성분의 양의 비율이다.본 발명자들은 미국 특허 제7,132,060호에 개시된 공지의 섬광 물질(변이체)의 저자이다. 상기 특허는 Lu2O3 - SiO2 시스템 내 루테튬 옥시오르소실리케이트가 존재하는 영역에서 상 다이어그램의 부분을 정의하고 규소 농도에 대한 다양한 지수 y를 가지는 결정의 고체 용액의 존재를 개시한다. 상기 특허에서 조성물은 화학식 CexLu2+2y-xSi1-yO5+y, CexLu2+2y-x-zAzSi1-yO5+y, 및 LiqCexLu2+2y-x-zAzSi1-yO5+y로 기술되며 여기서 y는 0.024 f. 단위 내지 0.09 f. 단위의 한계 사이로 달라지며, 여기서 A는 Gd, Sc, Y, La, Eu, Tb, 및 Ca로 이루어진 군에서 선택된 적어도 하나의 원소이다. 본 발명에서 분말, 세라믹 및 단일 결정의 형태로 섬광 물질을 만들기 위해 사용되는 방법이 제시된다. 감마-선 및 높은 에너지 양자/하드론에 대해 방사선 저항의 연구는 존재하지 않는다.공지의 섬광 결정의 기술적인 단점은 화학적 순도 99.99% 및 99.998%를 갖는 고가의 시약 Lu2O3를 함유하는 융용 조성물로부터 결정을 성장시키는 점이다.[M.Kobayashi, M.Ishii, C.L.Melcher, "Radiation damage of cerium-doped lutetium oxyortosilicae single crystal". Nucl. Instr. and Meth. A 335 (1993) 509-512.]에서 높게 세륨 도핑된 (0.25%Ce3+) LSO 결정의 방사선 손상을 측정하였다. 광 전송에서 60Co □γ-선을 가진 방사선으로 인한 0.25%Ce:LSO의 붕괴는 420 nm의 방출 피크 파장에 대하여 107 rad에서 약 2.5%/cm였고, 108 rad에서 7%/cm였다. 전형적인 고-도핑된 Ce:LSO 결정은 주요 유형의 결함 - 성장하는 결정 보울의 중심에서 중간의 및 하단 부분에서 매우 강한 산란을 나타낸다. 미세한 산란의 문제는 세륨의 낮은 분배 계수 (k=0.22)에서 기인한다. 성장하는 Lu2SiO5 결정에서 세륨의 농도는 용융물 내 세륨 이온 농도의 단지 22%이다. 그러므로, 이것은 25x25x280 mm3 크기의 높은 광학 품질의 0.25%Ce:LSO 바의 현실적인 시판 제품이 아니다. 137Cs 감마-선의 높이 스펙트럼에서 낮은 에너지 분해능을 특징으로 하는 높게 세륨 도핑된 (0.25%Ce3+) LSO 결정의 추가적인 단점은 662 keV에 대해 FWHM이 16%였던 것이다.60Co 감마-선에 대해 미도핑된 GSO 및 LSO 결정의 방사선 저항이 [P.Kozma, P.Kozma Jr. "Radiation sensitivity of GSO and LSO scintillation detectors". Nucl. Instr. and Meth. A 539 (2005) 132-136.]에 의해 연구되었다. 105 Gy (107 rad)에 대한 420 nm의 파장에서 GSO 및 LSO 결정 전달의 상대적 붕괴는 각각 5.2%/cm 및 5.0%/cm 보다 낮은 것으로 확인되었다. 연구된 샘플에 대한 결정 성장 조건은 공개된 바가 없다. 미도핑된 LSO 결정 및 높이 세륨 도핑된 0.25%Ce:LSO의 비교로부터, 0.25 % 세륨 이온 농도가 공-도판트가 없는 LSO와 비교할 때 0.25%Ce:LSO 결정의 방사선 경도를 약 2 배 향상시켰음이 분명하다.SICCAS(China)에 의해 제조된 Ce:LSO의 얇은 샘플의 방사선 손상을 [Laishun Qin, Yu Pei, ShengLu, HuanyingLi, Zhiwen Yin, Guohao Ren, "A new radiation damage phenomenon of LSO:Ce scintillation crystal", Nuclear Instruments and Methods in Physics Research A 545 (2005) 273-277]에서 연구하였다. 샘플 일부가 약 24 Krad의 저 용량에서 LSO의 근위 방출 피크에 의해 강하게 손상되었다.본 발명자들은 60Co 공급원을 이용한 방사선 조사 전후 샘플의 전달 스펙트럼을 비교함으로써 LFS-3 결정의 방사선 경도를 연구하였다 [V.A.KOZLOV, A.I. ZAGUMENNYI YU.D.ZAVARTSEV, M. V. ZA VERTYAEV, F. ZERROUK, "LFS-3 -RADIATION HARD SCINTILLATOR FOR ELECTROMAGNETIC CALORIMETERS" EPRINT NUMBERS: ARXIV:0912.0366V, 2 DEC 2009.]. 상기 간행물에서 최대 또는 향상된 방사선 경도를 가지는 결정의 조성물에 대해 측정된 자료는 존재하지 않는다.(i) CPI Crystal Photonics, Inc. (CPI), (ii) Saint-Gobain Criystals (SG), (iii) Sichuan Institute of Piezoelectric and Acousto-optic Technology (SIP AT)에 의해 제조된 대형 2.5x2.5x20 cm3 시판 Ce-도핑된 LYSO의 비교 방사선 경도가 [Ren-Yuan Zhu. "LYSO Crystals for SLHC". CMS ECAL Workshop at Fermilab, November 20, 2008.]에 제시된다. 소형 17 mm3 입방체 LYSO (SIPAT) 24 샘플에 있어서 9.8% - 11.3% 범위의 에너지 분해능이 측정되었다. 420 nm에서 광 전송에서 LYSO (SIPAT)의 분해는 106 rad의 선량의 감마-선에 의한 방사선으로 인해 1.7 cm 길이에 대해 8% (또는 4.7%/cm)였다. 분해는 선량을 106 rad에서 107 rad로, 및 더 크게는 108 rad 선량으로 증가시킨 후 더 상당할 것임이 분명하다. 22Na 감마 공급원에 의한 lMrad 방사선 선량의 조사 후에 CPI 및 SIPAT로부터의 LYSO의 약 15% 광 출력 손실과 비교한 SG로부터의 LYSO의 약 10-11% 광 출력 손실이 나타났다. Ren-Yuan Zhu의 연구는 SG, SIPAT, CPI에 의해 제조된 시판 LYSO 결정 조성물이 방사선 경도에 있어서 문제가 있음을 나타내었고, 그러므로 더 나은 방사선 저항을 가지는 향상된 화학적 조성물의 발견이 현재 LHC (CERN, Switzerland)에서의 ALICE 및 CMS 실험의 텅스텐 PWO 결정을 대체하기 위해 매우 중요하다.선행 특허에서 높은 광 출력은 공지된 섬광 결정의 가장 우선되는 목적이며, 이는 양전자 방출 단층촬영(PET 스캐너)의 응용분야에서 환자의 혈액에서 방사성 이온의 양을 줄이기 위해 최대 광 출력을 가지는 결정의 사용이 필요하기 때문이다. PET 스캐너 내 결정은 감마 방사선 후의 안정성 파라미터를 요하지 않으며, 이는 환자로부터의 감마-선의 방출이 매우 낮기 때문이다.따라서, 비록 다양한 공-도핑된 루테튬-계 옥시오르소실리케이트 섬광 결정이 존재하는 것으로 나타남에도 불구하고, 하나 이상의 진보된 광 특성 (가령, 예를 들면, 방사선 손상에 대한 저항성)을 가지는 신규하고 향상된 루테튬-계 옥시오르소실리케이트 섬광 결정의 필요성이 당해 분야에 여전히 존재한다. 본 발명은 이들 필요성을 충족하며 추가적인 연관 장점을 제공한다.
[ 발명의 개요 ]
본 발명은 섬광 결정에 대한 것이며 고-에너지 물리학에서 원소 입자 및 핵의 검출을 위해, 핵 산업에서 X-선, 감마- 및 알파- 방사선의 표시 및 측정을 위해; 의약, 양전자 방출 단층촬영 (Positron Emission Tomography, PET) 및 단일 광자 방출 전산화 단층촬영(Single Photon Emission Computed Tomography, SPECT), 자기 공명 영상을 이용하는 양전자 방출 단층촬영(PET/MR); X-선 컴퓨터 간접촬영; 고체 상태 구조물의 비-파괴적 검사, X-선 품질 제어를 위한 시스템 가령 공항 보안 시스템에서 저-밀도 물질 촬영을 위한 시스템에서 최대 160 keV 에너지를 이용한 고-선량 X-선 적용, 및 감춰진 금지품목, 밀수된 물품에 대한 트럭 및 화물 컨테이너의 검사를 위해 세슘-137 또는 코발트-60 감마 공급원이 사용되는 감마-선 시스템에서 사용될 수 있다.본 발명은 상이한 의학적 표적, 예를 들면, (1) 병원에서 초기 단계 암 환자의 진단 도중 전신 촬영, (2) 사람 뇌의 신경-촬영을 위해 체내(in vivo)에서 표지된 분자의 분포의 이미지를 만들기 위해 방사능 추적자를 이용하는 양전자 방출 단층촬영 (PET)을 위한 섬광 결정에 관한 것이다. PET는 핵 의약의 발견 이래 사용되어온 대사 촬영을 위한 도구이다. 그러한 촬영 시스템의 중요한 성분은 섬광 결정을 기초로 하는 검출기 모듈이다. 시판 Ce:GSO, Ce:LSO, Ce:LYSO 결정의 감쇠 시간은 각각 65 ns, 40 ns 및 41 ns이다. 높은 밀도, 높은 광 출력 및 짧은 감쇠 시간은 PET 응용분야에 있어서 매우 중요한 파라미터이다. 신세대의 의학용 PET 스캐너는 두 가지 디자인이 매우 활발한 개발 분야이다: (1) 결정 내에서 실제로 일어나는 사건이 얼마나 깊은지 결정하는 능력(상호작용 깊이 또는 DOI PET). 파동 형태 식별은 상호작용의-깊이 검출기 디자인을 기초로 한다. 상기 개념은 상이한 광 감쇠 시간을 가지는 둘 이상의 결정의 층을 사용하는 것이다. (2) 다른 해법은 비행시간법(time-of-flight, TOF PET)이다.상기 두 가지 해법의 중요한 향상을 위해 ~ 6.8-7.4 g/cm3의 높은 밀도 및 NaI(Tl)의 약 60-95%의 높은 광 출력과 상이한 조성물에 대해 12-38 ns 범위의 하나의 지수적 붕괴 상수를 가진 향상된 결정 물질이 필요하다. 추가적인 이들 향상된 결정 물질은 신세대 반도체 센서의 최대 효율을 위해 400-450 nm 영역에서 최대 광 방출을 필요로 한다. 본 발명의 목적은 그러한 파라미터를 가지는 신규한 섬광 물질을 생성하는 것이다.세륨 도핑된 루테튬-계 옥시오르소실리케이트 결정 성장은 순도 99.9%에 대해 US $400/kg 내지 고순도 산화물 99.998%에 대해 US $1500/kg의 가격을 가지는 Lu2O3의 비용으로 인해 비교적 고가이다. 90 mm 직경을 갖는 하나의 대형 보울의 성장은 약 20 kg의 Lu2O3를 필요로 한다. 99.99% Lu2O3의 가격이 결정 성장 공정 비용의 대략 70%를 차지한다. 하나의 결정의 성장 공정의 비용을 두 배로 낮추고 저비용의 Lu2O3를 기초로 하기 위해 섬광 물질 내 불순물 이온을 더 높은 수준으로 증가시키는 것이 본 발명의 목적이다.본 발명의 목적은 루테튬 (Lu) 및 세륨 (Ce)을 포함하는 실리케이트를 기초로 하는 진보된 섬광 물질의 생성이며 상기 조성물은 다음 화학식으로 나타내어지는 것을 특징으로 한다: (Lu2-w-x+2yAwCexSi1-y)1-zMezJjOq 	(1) 및(Lu2-w-x-2yAwCexSi1+y)1-zMezJjOq 	(2) 그리고 상기 섬광 물질은 높은 밀도 ~ 6.8-7.4 g/cm3, NaI(Tl)의 약 60-95%의 높은 광 출력, 상이한 조성물에 대해 12-38 ns 범위의 하나의 지수적 붕괴 상수, 400-450 nm 영역에서의 최대 광 방출, 6% 내지 10% 범위의 완전한 에너지 피크에 대한 에너지 분해능, 높은 에너지 양자/하드론에 대한 높은 방사선 저항, 최대 23 Mrad 선량의 감마-선 방사선 조사 후 광 전송의 분해 없음을 가진다.LFS는 루테튬을 포함하고 다음 화학식으로 표현되는 조성을 가지는, 희토류 실리케이트를 기초로 하는 Ce-도핑된 섬광 물질의 고체 용액 세트의 상표명이다: (Lu2-w-x+2yAwCexSi1-y)1-zMezJjOq 	(1) 및(Lu2-w-x-2yAwCexSi1+y)1-zMezJjOq 	(2) 두 식 (1) 및 (2)은 세륨 도핑된 루테튬-계 옥시오르소실리케이트 섬광 물질에 있어서 고체 용액이 가능함을 나타낸다. 고체 용액은 이상적인 결정 구조물과 비교할 때 결함을 가지는 분말/세라믹/결정 물질이다. 이상적인 구조물에서 100 %의 Lu3+ 이온은 Lu의 100 % 자리에 배치되고, 100 %의 Si4+ 이온은 이상적인 결정 구조물의 Si의 100 % 자리에 배치되고, 100 %의 산소 O2- 이온은 이상적인 결정 구조물의 산소의 100 % 자리에 배치된다. 결정형 격자의 일그러짐 및 격자 내 점 결함의 존재 가령, 공백, 틈새, 안티-사이트(anti-site)는 이상적인 배열에 비해 일반적으로 "결함"을 의미한다. 일반적으로, LFS는 Lu 이온에 대해 공백/또는 틈새의 형태의 결함, Si 이온에 대해 틈새/또는 공백, 산소 이온에 대한 공백을 가지는 섬광 물질이다. (실시예 1-7를 참조하라). LFS 섬광 물질의 화학식이 성분 (Lu+Ce+A+Me)/Si의 동일한 몰비 및 산화물의 동일한 백분율을 가지는 등가의 화학식으로 전환되는 것은 식 (1) 또는 (2) 내 식의 지수를 스케일링 계수에 곱함으로써 이루어진다.산소 공백은 최종 결정 고체-상태 조성물 내 산소의 정확한 수치를 반영하여 언급된다. 결정이 형성되면, 이것은 전하 중성 보존의 법칙에 따라야 하며, 아니면 다른 말로, 총 양이온은 총 음이온과 동일해야 한다.세륨 (IV) 산화물의 추가적인 도핑은, 먼저 Ce4+ 이온이 또한 루테튬 이온을 대신하여 치환한다. 첫 번째 루테튬 자리 (Lu1) 또는 두 번째 루테튬 자리 (Lu2)에 환원된 세륨 이온(3+)의 배치는 C2/c의 공간기가 있는 단사정계 구조물을 가지는 섬광체 물질 (LFS, Ce:LSO, Ce:LYSO, Ce:LGSO)의 특징을 부분적으로 결정한다. 구조물은 두 개의 별도의 희토류 양이온 자리를 가진다. 하나는 일그러진 7-배 배위 위치이고 다른 하나는 더 작은 일그러진 6-배 배위 위치이다. 이들 두 개 자리는 방출을 위한 분명한 에너지 수준을 가졌지만 서로 꽤 상이하다. 결정이 세륨으로 도핑된 경우, 도판트는 LSO, LYSO, LGSO에 있어서 두 자리 간의 약 50:50의 분포비를 가지고 양쪽 자리를 모두 치환한다. 본 명세서에 개시된 LFS는 격자 내 결함 및 6-배 배위 위치와 비교할 때 상당히 더높은 Ce3+ 농도를 일그러진 7-배 배위 위치에 가지는 물질의 고체 용액이다.LFS 결정의 Czochralski 성장 공정 도중 결함이 생성된다: 용융물/결정의 계면에서 고체화 순간에 Lu 이온에 대한 공백/틈새, 규소 이온에 대한 틈새/공백 및 산소 공백. 추가적인 산소 공백은, Lu3+ 이온이 일가/이가 이온 (Ca2+, Mg2+, Li1+)에서 치환된 후에 용융물/결정의 계면 위에 동시에 생성된다. 두 가지 결함의 형성 방법은 선행 LFS 조성물의 섬광 파라미터 향상을 위해 효과적이다.본 발명이 해결하는 기술적인 과제는 신규한 원소 입자 및 핵의 발견 및 검출을 위한 고에너지 물리학에서의 신세대 전자기적 열량측정법 실험에 적용하기 위해 용융물로부터 성장한 대형 LFS 결정형 보울의 대량 생산이다. 미래 입자 검출기를 위한 섬광 결정은 다음의 우선적 섬광 특성을 가져야 한다: (i) 높은 밀도, (ii) 다선량의 감마-선 및 양자에 의한 방사선 조사 후 방사선 손상 없음, (iii) 짧은 감쇠 시간, (iv) 양호한 에너지 분해능, (v) 최대 크기 25x25x280 mm3를 가진 천 단위 바의 대량 생산 또는 CERN의 고-발광성 대형 강입자 충돌기 (HL-LHC)를 위한 "샤슬릭(Shashlik)"-유형 판독의 최대 크기 25x25x5 mm3의 천 단위 활성판의 대량 생산에서 섬광 특성의 균질성. 높은 에너지의 입자는 섬광 결정에서 많은 빛을 발광한다. PbWO4 (Y:PWO)는 10 ns의 감쇠 시간 및 NaI(Tl)의 광 출력의 단지 0.3% 광 출력을 갖지만, PWO는 현재 세계에서 가장 큰 열량계 LHC (CERN, Switzerland)를 위해 사용된다. 그러므로 광 출력은 다선량의 감마-선/양자 방사선 조사 후에 짧은 감쇠 시간 및 안정성 파라미터에 비교할 때 중요하지 않다. Lu-계 섬광 결정의 방사선 경도는 방사선 검출기의 많은 응용분야에서 중요하다. 현재 전자기적 열량계에 있어서 빔-파이프(beam-pipe) 근처, 캡-말단(end-cap) 영역에 배치되고, 및 연장된 시간 동안 험한 조건 하에 작동이 가능한 초방사선 저항성 결정에 대한 강한 수요가 존재한다.본 발명은 높은 밀도, 짧은 감쇠 시간, 양호한 에너지 분해능 및 고-에너지 물리학 응용분야에서 다선량의 감마-선/양자/하드론에 의한 방사선 조사에 있어서 방사선 저항을 가지는, Czochralski 방법으로 성장된 대형 결정형 보울의 생산방법을 발전시켰다.본 발명이 해결하는 중요한 기술적 과제는 비행시간 양전자 방출 단층촬영(TOF PET), 상호작용깊이 또는 DOI PET, 단일 광자 방출 전산화 단층촬영 (SPECT) 및 X-선 컴퓨터 간접촬영을 비롯한 의약 응용분야에 있어서 양호한 에너지 분해능 및 모든 부피에 걸쳐 발광의 높은 광 출력을 가지는, Czochralski 방법에 의해 성장한 대형 결정형 보울의 생산이다.본 발명의 추가적인 기술적 결과는 원료 물질로서 공지된 특허에서의 순도 99.998%의 Lu2O3 대신에 순도 99.9%를 가지는 Lu2O3를 사용함으로써 성취된다. 저가의 Lu2O3는 성장한 LFS 결정에 대해 원료 물질의 용융 가격을 약 2배 감소시킬 수 있다. 저가의 Lu2O3 에서 발견되는 불순물 Sc, Y, La, Ce, Ca, Mg, Gd, Si 이온은 부정적인 영향을 주지 않으며; 그러므로 저가의 Lu2O3 내 이들 이온의 높은 농도가 가능하다. Lu2O3 의 가격은 희토류 이온: Pr, Nd, Sm, Eu, Tb, Dy, Ho, Er, Tm, Yb의 농도에 크게 의존적이며, 이는 희토류 이온의 화학적 특성이 루테튬 이온의 특성에 가깝기 때문으로, 이런 이유로 많은 정제 단계 공정이 들어가기 때문에, 99.9% 순도 Lu2O3와 비교할 때 높은 가격의 99.998% 순도 Lu2O3을 선택하게 된다. 그 반면 Czochralski 결정 성장 공정은 상이한 이온에 대한 양호한 정제 절차로서, 예를 들면, 성장 공정 도중 약 25%의 세륨 이온이 Lu2SiO5 결정 내 루테튬 이온을 대체하지만, 나머지 75% 세륨 이온은 용융물 내에 남게된다. 많은 다른 불순물 이온에 대해서도 유사한 상황이 존재하며, 그 결과 저가의 Lu2O3로부터 성장한 루테튬계 결정은 도가니의 원료 물질 투입량 내 이들 이온의 농도보다 2 - 5 배 더 낮은 불순물 이온 농도를 가진다. 저가의 Lu2O3의 경우 몇 안되는 불순물 이온, 예를 들면, Ca2+ 이온은 섬광 및 결정 성장 파라미터을 상당히 향상시키지만, 매우 낮은 칼슘 농도의 불순물을 가진 99.999% Lu2O3는 상당히 더 높은 비용을 발생시킨다. 각각의 불순물 이온에 대한 최대 농도의 최적화는 가능하게는 저가의 Lu2O3로 비용 발생을 줄이게 하고, 이 루테튬 산화물로부터 성장한 LFS 결정은 고가의 고순도 Lu2O3로부터 성장한 결정과 동일하거나 더 나은 높은 섬광 파라미터를 가진다.본 발명의 이들 및 다른 양태는 하기의 상세한 설명 및 첨부된 도면을 참고로 더 명백해질 것이다. 그러나 본 명세서에 개시된 특정한 구체예에 대해 그의 본질적 사상과 범위에서 벗어나지 않고 다양한 변화, 변형, 및 치환이 이루어질 수 있음이 이해되어야 한다.
[ 도면의 간단한 설명 ]
본 명세서에 제시된 기술적 해법의 양태는 부분적으로 하기 도면의 방식으로 예시된다. 도 1은 본 발명의 구체예에 따른 (Lu2-w-x+2yAwCexSi1-y)1-zMezJjOq 섬광 물질 (431 nm에서 최대를 가지는 곡선 1) 및 (Lu2-w-x-2yAwCexSi1+y)1-zMezJjOq 섬광 물질 (450 nm에서 최대를 가지는 곡선 2)의 방출 스펙트럼을 나타낸다. 방출 스펙트럼은 300 K의 온도에서 X-선 여기에 대해 측정되었다.도 2는 본 발명의 구체예에 따른 양자 방사선 조사 (샘플 길이는 20 mm) 전 그리고 다양한 간격으로 그 후에 LFS-3 결정의 전달 스펙트럼을 나타낸다.
[ 발명을 실시하기 위한 구체적인 내용 ]
본 발명자들은 40 mm 내지 150 mm 직경을 가진 상업적으로 가열된 이리듐 도가니로부터 상이한 화학적 조성의 LFS 단일 결정의 성장을 위해 Czochralcki (CZ) 및 Kyropoulas 방법을 사용하였다. 결정 성장 공정에서 Y2O3, Gd2O3, CeO2, SiO2, CaO 출발 물질은 99,9% 순도였다. 고가의 99.998%, 99.99% 순도 Lu2O3 및 저가의 99.9% 순도 Lu2O3를 사용하였다. 장시간 정제 공정 후에 상이한 화학적 조성을 가지는 각각의 LFS 보울의 실험적 성장을 위해 이리듐 도가니를 사용하였다. 낮은 및 높은 Ce3+ 도핑된 LFS 결정의 CZ 성장을 보호성 불활성 기체 대기 (100% 부피의 질소, 매주 산화하는 N2 및 아르곤, 100% 부피의 아르곤) 내에서 양호한 단열 조건 하에서 0.9 - 3 mm h-1의 반출 속도, 3 - 35 r.p.m의 회전 속도로 수행하였다.PET 스캐너를 위한 결정 픽셀의 대조 조성물 및 방사선 경도의 측정을 위한 샘플에 있어서, 매트릭스 원소 (Lu, Si, Ce, Y, Gd, Sc, La 및 기타 이온)의 실제 농도는 ICP-MS 분석에 의해 그리고 산소 농도는 LECO 분석에 의해 측정하였다. 연구된 결정 내 불순물의 모든 화학적 원소를 글로우 방전 질량 분석법(Glow Discharge Mass Spectroscopy, GDMS) 분석으로 분석하였다. 성장한 결정의 조성 및 결정 보울을 따라 상단에서 하단까지 Lu, Si, Ce, Ca, Mg, Y, Gd, Sc 매트릭스 원소의 농도 변화를 연구하기 위해 시판 전자 마이크로분석 장치가 사용된다.광 출력 및 에너지 분해능에 있어서, 본 발명자들은 결정 표면으로부터 ~15 mm에 배치된 137Cs 공급원의 662 KeV 감마 선으로 연마된 샘플에 여기하였다. 결정 샘플을 Hamamatsu R4125Q 광전자증배관에 직접 배치하고 Teflon 반사체 및 추가적으로 Al 호일 반사체로 덮었다. 빠른 증폭기 ORTEC 579 및 전하-민감성 높이 변환기 ADC LeCroy 2249W를 사용하였다. 섬광체의 광전자 수율 및 광 출력을 추출하기 위해, 137Cs 공급원으로부터 전체 에너지 피크의 위치를 단일 광전자 피크의 위치와 비교하였다.시험된 결정 샘플로부터의 광 파장의 감쇠 시간을 기준 신호를 만들기 위한 별도의 물질로서 플라스틱 섬광체를 이용하는 "START-STOP" 단일 광자 방법에 의해 측정하였다. 측정 결과가 표 1에 제시된다.결정 밀도의 측정을 지질학에서 십년 동안 사용된 방법인 정역학적 중량측정의 표준 절차에 따라 수행하였다. 이들 실험에서 약 5 - 10 그램 중량의 벌크 연마된 샘플을 사용하였다. 측정은 산소를 제거하기 위해 먼저 20분간 끓이고 실온까지 냉각시킨 정제수에서 수행하였다. 물의 온도를 정확히 0.1℃까지 측정하였다. 최소의 오차를 내기 위해, 각각의 샘플을 다섯 번 중량 측정하였고, 이 경우에 결정 샘플 밀도의 측정 오차는 0.001 그램/cm3을 넘지 않았다. 측정 결과가 표 1에 제시된다.Ce3+ 이온의 방출 스펙트럼을 300 K의 온도에서 X-선 여기로 측정하였다.전술된 내용을 참조할 때, 본 발명의 다양한 추가적인 양태가 번호를 매긴 기술적 양태 제l번-제30번의 방식으로 하기 개시된다.양태 제1번. 본 발명의 첫 번째 기술적 과제에서 신규한 사항은 조성물이 하기 화학식으로 표현되는 것을 특징으로 하는 루테튬 (Lu) 및 세륨 (Ce)을 포함하는 실리케이트를 기초로 하고 400 - 450 nm 범위의 최대 방출을 가지는 진보된 섬광 물질의 조성이다: (Lu2-w-x+2yAwCexSi1-y)1-zMezJjOq 	(1)여기서A는 Sc, Y, Gd, 및 Lu로 이루어진 군에서 선택된 적어도 하나의 원소이고; M은 Li, Na, K, Cu, Ag, Mg, Ca, Zn, Sr, Cd, B, Al, Ga, V, Cr, Mn, Fe, Co, Ni, Ti, Ge, Zr, Sn, Hf, La, Pr, Nd, Sm, Eu, Tb, Dy, Ho, Er, Tm, Yb, 및 Lu로 이루어진 군에서 선택된 적어도 하나의 원소이고; J는 N, F, P, S, 및 Cl로 이루어진 군에서 선택된 적어도 하나의 원소이고; q는 4.9 f.u. 및 5.024 f.u. 사이의 값이고,w는 약 0 f.u. 및 1 f.u. 사이의 값이고, x는 3x10-4 f.u. 및 0.02 f.u. 사이의 값이고, y는 0.003 f.u. 및 0.024 f.u. 사이의 값이고, z는 약 0 f.u. 및 0.001 f.u. 사이의 값이고j는 약 0 f.u. 및 0.03 f.u. 사이의 값이고, w, z, j의 하한은 ICP-MS, GDMS 분석에 의해 이들 이온의 농도가 현실적으로 측정되는 조성물에 의해 결정된다. z, j의 상한은 섬광 물질 내 이들 원소 함량의 최대 농도로 지칭된다. 이들의 함량이 상기 언급된 한계를 넘어서면, Lu2SiO5의 구조 유형의 붕괴 및 수 마이크로 크기로 다른 상의 포함의 형성이 일어나고, 이는 빛의 매우 강한 산란을 결정하고 섬광 결정의 투명도를 낮춘다. w의 상한에 대해 이 한계보다 더 높은 이온 농도는 이러한 저-밀도 결정 물질이 PET 스캐너 및 고-에너지 물리학에 적용할 수 없는 결과를 내었기에 도출되었다.x의 하한은 실험적 결과로부터 결정되며, 상기 한계보다 더 낮은 Ce 이온 농도에서는 PET 스캐너에 적용하기에 높은 광 출력을 가진 물질을 생산할 수 없다. x의 상한은 Czochralski 성장에 의해 결정되었는데, 왜냐하면 상기 한계보다 더 높은 Ce 이온 농도에서는 50%의 용융물을 이용하여 대형 시판 결정 보울을 생산할 수 없기 때문이다. y의 하한 및 상한은 진보된 섬광 세라믹의 상이한 화학적 조성에 의해, 섬광 결정의 성장을 위한 용융물의 조성에 의해, 성장한 결정의 조성의 연구에 의해 정의된다.q의 하한 및 상한은 다음에 의존적이다: (a) 전하 중성 보존의 법칙에 따른 농도 매트릭스 및 불순물 이온, 왜냐하면 전하 중성은 섬광 물질 내 총 양이온의 전하는 총 음이온의 전하와 동일해야 함을 의미하기 때문이고; (b) 섬광 물질의 화학식 (1)이 동일한 몰비의 성분 (Lu+Ce+A+Me)/Si 및 동일한 백분율의 산화물을 가지는 등가의 화학식으로 전환되는 것.본 발명의 두 번째 과제에서 신규한 사항은 조성이 하기 화학식으로 표현되는 것을 특징으로 하는 400 - 450 nm 범위의 최대 방출을 가지고 루테튬 (Lu) 및 세륨 (Ce)을 포함하는 실리케이트를 기초로 하는진보된 섬광 물질의 조성이다: (Lu2-w-x-2yAwCexSi1+y)1-zMezJjOq 	(2) 여기서A는 Sc, Y, Gd, 및 Lu로 이루어진 군에서 선택된 적어도 하나의 원소이고; M은 Li, Na, K, Cu, Ag, Mg, Ca, Zn, Sr, Cd, B, Al, Ga, V, Cr, Mn, Fe, Co, Ni, Ti, Ge, Zr, Sn, Hf, La, Pr, Nd, Sm, Eu, Tb, Dy, Ho, Er, Tm, Yb, 및 Lu로 이루어진 군에서 선택된 적어도 하나의 원소이고; J는 N, F, P, S, 및 Cl로 이루어진 군에서 선택된 적어도 하나의 원소이고; q는 4.9 f.u. 및 5.0 f.u. 사이의 값이고, w는 0 f.u. 및 1 f.u. 사이의 값이고, x는 3x10-4 f.u. 및 0.02 f.u. 사이의 값이고, y는 0.001 f.u. 및 0.04 f.u. 사이의 값이고, z는 0 f.u. 및 0.001 f.u. 사이의 값이고, j는 0 f.u. 및 0.03 f.u. 사이의 값이고, w, z, j의 하한은 ICP-MS, GDMS 분석에 의해 이들 이온의 농도가 현실적으로 측정되지 않는 조성물에 의해 결정된다. z, j의 상한은 섬광 물질 내 이들 원소 함량의 최대 농도로 지칭된다. 이들의 함량이 상기 언급된 한계를 넘어서면, Lu2SiO5의 구조 유형의 붕괴 및 다른 상의 포함의 형성이 일어나고, 이는 빛의 매우 강한 산란을 결정하고 섬광 결정의 투명도를 낮춘다. w의 상한에 대해 이 한계보다 더 높은 이온 농도는 이러한 저-밀도 결정 물질이 PET 스캐너 및 고-에너지 물리학에 적용할 수 없는 결과를 내었기에 도출되었다.x의 하한은 실험적 결과로부터 결정되며, 상기 한계보다 더 낮은 Ce 이온 농도에서는 PET 스캐너에 적용하기에 높은 광 출력을 가진 물질을 생산할 수 없다. x의 상한은 Czochralski 성장에 의해 결정되었는데, 왜냐하면 상기 한계보다 더 높은 Ce 이온 농도에서는 50%의 용융물을 이용하여 대형 시판 결정 보울을 생산할 수 없기 때문이다.y의 하한 및 상한은 진보된 섬광 세라믹의 상이한 화학적 조성에 의해, 섬광 결정의 성장을 위한 용융물의 조성에 의해, 성장한 결정의 조성의 연구에 의해 정의된다.q의 하한 및 상한은 다음에 의존적이다: (a) 전하 중성 보존의 법칙에 따른 농도 매트릭스 및 불순물 이온, 왜냐하면 전하 중성은 섬광 물질 내 총 양이온의 전하는 총 음이온의 전하와 동일해야 함을 의미하기 때문이고; (b) 섬광 물질의 화학식 (1)이 동일한 몰비의 성분 (Lu+Ce+A+Me)/Si 및 동일한 백분율의 산화물을 가지는 등가의 화학식으로 전환되는 것.본 발명의 세 번째 과제는 Si0.997 내지 Si0.976의 규소 농도 및 2를 초과하는 성분 (Lu2-w-x+2y+Cex+Aw)/Si1-y의 몰비; ~6.8-7.4 g/cm3의 높은 밀도, NaI(Tl)의 약 60-95%의 높은 광 출력, 상이한 조성물에 대해 12-38 ns 범위의 하나의 지수적 붕괴 상수, 400-450 nm 범위의 최대 광 방출, 고에너지 양자/하드론에 대한 높은 방사선 저항, 대략 5-23 Mrad 범위의 선량으로 감마-선 방사선 조사 후 광 전송의 분해 없음, 전체 에너지 피크에 대한 6% 내지 10% 범위의 에너지 분해능을 가지는 진보된 (Lu2-w-x+2yAwCexSi1-y)1-zMezJjOq 섬광 물질의 형성이다. 본 발명의 네 번째 과제는 Si1.001 내지 Si1.04의 총 규소 농도 및 2를 초과하는 성분 (Lu2-w-x-2y+Cex+Aw)/Si1+y의 몰비; ~6.8-7.4 g/cm3의 높은 밀도, NaI(Tl)의 약 60-95%의 높은 광 출력, 상이한 조성물에 대해 12-38 ns 범위의 하나의 지수적 붕괴 상수, 400-450 nm 범위의 최대 광 방출, 고에너지 양자/하드론에 대한 높은 방사선 저항, 대략 5-23 Mrad 범위의 선량으로 감마-선 방사선 조사 후 광 전송의 분해 없음, 전체 에너지 피크에 대한 6% 내지 10% 범위의 에너지 분해능을 가지는 진보된 (Lu2-w-x-2yAwCexSi1+y)1-zMezJjO 섬광 물질의 형성이다. 양태 제2번. 화학식 (Lu2-w-x+2yAwCexSi1-y)1-zMezJjOq 및 (Lu2-w-x-2yAwCexSi1+y)1-zMezJjOq로 표현되고, 섬광 물질이 결정인 것을 측징으로 하는 섬광 물질.본 발명에 의해 해결되는 다섯 번째 기술적 과제는 직접 결정화 방법, 특히, Kyropoulas 및 Czochralski 방법으로 성장한, 모든 부피에 있어서 높은 발광 광 출력 및 높은 방사선 경도를 가지는 대형 결정형 보울의 제조이다.섬광 소체의 비용 발생 감소 및 대량 생산에서 보울에서 보울로의 샘플의 물리적 특성의 재현성으로 표현되는, 본 발명의 특별한 구체예를 적용한 기술적 결과는 섬광 물질의 제조 방법에 의해 달성된다. 단일 결정은 화학식 (Lu2-w-x+2yAwCexSi1-y)1-zMezJjOq 및 (Lu2-w-x-2yAwCexSi1+y)1-zMezJjOq로 정의되는 조성의 투입물로 제조된 용융물로부터 제조하는 방법에 의해 성장한다. 조성물의 용융물로부터의 결정의 성장은 약 50-70%의 용융물을 이용할 수 있게 하고, 이것이 결국 섬광 소체의 비용을 떨어뜨린다.특정 형태의 여섯 번째 기술적 과제는 강도 및 공지의 루테튬 및 루테튬-이트륨 옥시오르소실리케이트 결정보다 더 적은 사후-글로우 시간 및 강도를 가지는 섬광 결정의 조성물이고, 및 제안된 물질의 광 출력은 루테튬 및 루테튬-이트륨 옥시오르소실리케이트에 필적하거나 이보다 더 높다.양태 제3번. 화학식 (Lu2-w-x+2yAwCexSi1-y)1-zMezJjOq 및 (Lu2-w-x-2yAwCexSi1+y)1-zMezJjOq로 표현되며, 섬광 물질이 추가적으로 1 - 400 nm 범위의 서브-마이크론 크기 및 섬광 물질의 0.5wt%를 넘지않는 양으로 Lu2Si2O7, SiO2 및 Lu2O3의 물질로부터 선택된 화학식을 포함하는 결정인 것을 특징으로 하는 섬광 물질.본 발명에 의해 해결되는 일곱 번째 기술적 과제는, Kyropoulas 및 Czochralski 방법으로 성장한, 모든 부피에 있어서 높은 발광 광 출력 및 높은 방사선 경도를 가지는, 추가적으로 서브-마이크론의 개재물을 가지는 대형 결정형 보울의 제조이다.특정 형태의 여덟 번째 기술적 과제는 약 60x60x12 mm3의 대형 모놀리식 섬광 블록의 제조 도중 가치있는 섬광 결정 물질의 미미한 손실이고, 이는 약 1x1x12 mm3 또는 2x2x25 mm3 크기의 수백 또는 수천 픽셀을 가지는 다중-픽셀 검출기와 비교할 때, 양전자 방출 단층촬영 (PET), 단일 광자 방출 전산화 단층촬영 (SPECT), 마이크로-단층촬영-MicroPET을 위해 섬광 소체를 절단하고 연마하는 도중에 상당한 고가의 결정 물질 손실 때문이다.본 발명에서 신규한 사항은 섬광 물질이 추가적으로 1 - 400 nm 범위의 서브-마이크론 크기를 포함하는 결정인 것이다. 예를 들면, 이것은 6 모놀리식 섬광 검출기를 기초로 하는 소동물용 PET 스캐너의 설계에 적용된다. 각각의 모놀리식 결정 블록은 약 60x60x12 mm3의 크기를 가진다. 고체-상태 반도체 광검출기는 추가적으로 서브-마이크론 개재물을 가지는 모놀리식 LFS 결정의 하나 또는 두개의 연마된 60x60 mm 표면에 광학적으로 결합된다. 고체-상태 반도체 광검출기는 LFS 모놀리식 결정 블록의 60x60 mm2 표면에 걸쳐 배치된 다수의 구별된 감응 부위를 포함하고 각각의 감응 부위는 다수의 구별된 마이크로-픽셀화 어발란체 광다이오드를 함유한다.추가적으로 서브-마이크론 크기를 갖는 개재물을 가지는 본 발명의 모놀리식 결정 블록은 섬광체 내에서 발생하는 감마 광자 상호작용의 자리 또는 깊이를 검출할 수 있는 섬광 검출기로 처리되고, 이를 통해 고리계 양전자 방출 단층촬영 촬영 시스템의 분해능을 다음 측면에서 향상시킨다: (1) 병원에서 초기 단계 암 환자의 진단 도중 전신 촬영; (2) 사람 뇌의 신경 촬영(PET); 및 (3) 소동물용 PET 스캐너.양태 제4번. 화학식 (Lu2-w-x+2yAwCexSi1-y)1-zMezJjOq 및 (Lu2-w-x-2yAwCexSi1+y)1-zMezJjOq 로 표현되고 세라믹인 것을 특징으로 하는 섬광 물질.상기 과제의 해법은 X-선 컴퓨터 간접촬영을 위해; 고체 상태 구조물의 비-파괴적 검사를 이용하는 X-선 품질 검사 시스템에서, 공항 보안 시스템에서 저-밀도 물질 촬영을 위한 시스템에서 최대 160 keV 에너지를 이용한 고-선량 X-선 적용을 위해; 감춰진 금지품목, 밀수된 물품에 대한 트럭 및 화물 컨테이너의 검사를 위해 세슘- 137 또는 코발트-60 감마 공급원이 사용되는 감마-선 시스템을 위해, 및 적하 목록 확인을 위해 결정 및 세라믹 둘다의 섬광 물질을 사용함으로써 성취된다. 양태 제5번. 화학식 (Lu2-w-x+2yAwCexSi1-y)1-zMezJjOq 및 (Lu2-w-x-2yAwCexSi1+y)1-zMezJjOq로 표현되는 섬광 결정 물질, 및, 여기서 세륨 (Ce) 함량은 100 - 3100 ppmW 범위이고 칼슘 (Ca) 함량은 1 - 600 ppmW 범위이다.기술적인 결과 - 짧은 감쇠 시간 및 모든 부피에 있어서 높은 발광 광 출력, 대량 생산으로 성장한 단결정의 섬광 특성의 재현성, 섬광 소체의 절단 및 제조 도중 가치있는 섬광 결정 물질 원소의 미미한 손실을 가지는 대형 결정형 보울의 제조가 다음을 가지는 섬광 결정의 성장을 통해 성취된다: (1) 100 ppmw 또는 x=3x10-4 f.u. 내지 3100 ppmw 또는 x=1x10-2 f.u 범위의 세륨 이온 농도, 및 (2) 1 ppmw 또는 z=5.7x10-6 f.u. 내지 600 ppmw 또는 z=6.8x10-3 f.u 범위의 칼슘 이온 농도. 양태 제6번. 화학식 (Lu2-w-x+2yAwCexSi1-y)1-zMezJjOq 및 (Lu2-w-x-2yAwCexSi1+y)1-zMezJjOq로 표현되는 섬광 물질, 및, 여기서: Me는 Li, B, Al, Ti, V, Cr, Mn, Co, Ni, Ge, Zr, Sn, Hf 이온에 대해서 10 ppmW 미만; Na, K, Cu, Ag, Zn, Sr, Cd, Fe, Pr, Nd, Sm, Eu, Tb, Dy, Ho, Er, Tm, Yb 이온에 대해서 30 ppmW 미만; Mg, Ga, La 이온에 대해서 100 ppmW 미만; Ca에 대해서 1 - 600 ppmW 범위; N, F, Cl, S 이온에 대해서 50 ppmW 미만; P 이온에 대해서 100 ppmW 미만의 양이다. 기술적인 결과 - 비교적 저가의, 높은 광 수율 및 섬광 특성의 균질성을 가지는 섬광 물질의 생성이 저가의 Lu2O3의 사용으로 인해 성취된다. 다음과 같은 불순물 이온의 상승된 수준을 가지는 저가의 Lu2O3를 이용함에 있어서 (Lu2-w-x+2yAwCexSi1-y)1-zMezJjOq 및 (Lu2-w-x-2yAwCexSi1+y)1-zMezJjOq 섬광 물질에 대한 결정 성장 공정의 비용은 최대 2 배 감소함; (1) 섬광 물질 내 Li, B, Al, Ti, V, Cr, Mn, Co, Ni, Ge, Zr, Sn, Hf 이온에 대해서 10 ppmW 미만; (2) Na, K, Cu, Ag, Zn, Sr, Cd, Fe, Pr, Nd, Sm, Eu, Tb, Dy, Ho, Er, Tm, Yb 이온에 대해서 30 ppmW 미만; (3) Mg, Ga, La 이온에 대해서 100 ppmW 미만; (4) Ca에 대해서 1 - 600 ppmW 범위; (5) N, F, Cl, S 이온에 대해서 50 ppmW 미만; (6) P 이온에 대해서 100 ppmW 미만의 양이 사용된다. 양태 제7번. 화학식 (Lu2-w-x+2yAwCexSi1-y)1-zMezJjOq 및 (Lu2-w-x-2yAwCexSi1+y)1-zMezJjOq 로 표현되는 섬광 물질, 여기서 세륨 (Ce) 함량은 100 - 3100 ppmW 범위이고, 칼슘 (Ca) 함량은 1 - 600 ppmW 범위이고, 및 스칸듐 (Sc) 함량은 0 - 20000 ppmW 범위이다. 기술적인 결과, 즉 짧은 감쇠 시간 및 모든 부피에 있어서 높은 발광 광 출력, 대량 생산으로 성장한 단결정의 섬광 특성의 재현성, 섬광 소체의 절단 및 제조 도중 가치있는 섬광 결정 물질 원소의 미미한 손실을 가지는 대형 결정형 보울의 제조는 다음을 가지는 섬광 결정의 성장을 통해 성취된다: (1) 100 ppmw 또는 x=3x10-4 f.u. 내지 3100 ppmw 또는 x=1x10-2 f.u 범위의 세륨 이온 농도, 및 (2) in 1 ppmw 또는 z=5.7x10-6 f.u. 내지 600 ppmw 또는 z=6.8x10-3 f.u. 범위의 칼슘 이온 농도, (3) 0 ppmw 또는 z= 0 f.u. 내지 20000 ppmw (2 wt.% ) 또는 z= 0.19 f.u 범위의 스칸듐 이온 농도. 루테륨에 비해 결정 내 스칸듐 이온 함량의 더 높은 한계는 실험적으로 결정되었다. 초기 용융물에서 및, 결과적으로, 결정 내에서 고가의 Sc2O3 함량을 추가로 증가시키는 경우, 그 결과, 제조 비용의 감소를 얻을 수 없다.양태 제8번. 화학식 (Lu2-w-x+2yAwCexSi1-y)1-zMezJjOq 및 (Lu2-w-x-2yAwCexSi1+y)1-zMezJjOq로 표현되는 섬광 물질, 및, 여기서 세륨 (Ce) 함량은 100 - 3100 ppmW 범위이고, 칼슘 (Ca) 함량은 1 - 600 ppmW 범위이고, 스칸듐 (Sc) 함량은 0 - 20000 ppmW 범위이고 이트륨 (Y) 함량은 0 - 60000 ppmW(6 wt.%) 범위이다. 또다른 기술적 결과 - 짧은 감쇠 시간 및 모든 부피에 있어서 높은 발광 광 출력, 대량 생산으로 성장한 단결정의 섬광 특성의 재현성, 섬광 소체의 절단 및 제조 도중 가치있는 섬광 결정 물질 원소의 미미한 손실을 가지는 대형 결정형 보울의 대량 생산은 다음을 가지는 섬광 결정의 성장을 통해 성취된다: (1) 100 ppmw 또는 x=3x10-4 f.u. 내지 3100 ppmw 또는 x=1x10-2 f.u 범위의 세륨 이온 농도, 및 (2) 1 ppmw 또는 z=5.7x10-6 f.u. 내지 600 ppmw 또는 z=6.8x10-3 f.u. 범위의 칼슘 이온 농도, (3) 0 ppmw 또는 z= 0 f.u. 내지 20000 ppmw (2 wt.%) 또는 z= 0.19 f.u. 범위의 스칸듐 이온 농도, (4) 0 ppmw 또는 z= 0 f.u. 내지 60000 ppmw (6 wt.%) 또는 z= 0.29 f.u. 범위의 이트륨 이온 농도.루테륨에 비해 결정 내 이트륨 이온 함량의 더 높은 한계는 실험적으로 결정되었다. 초기 용융물에서 및, 결과적으로, 결정 내에서 Y2O3함량을 추가로 증가시키는 경우, 그 결과, 높은 결정 밀도를 얻을 수 없다.양태 제9번. 화학식 (Lu2-w-x+2yAwCexSi1-y)1-zMezJjOq 및 (Lu2-w-x-2yAwCexSi1+y)1-zMezJjOq 로 표현되는 섬광 물질, 여기서 세륨 (Ce) 함량은 100 - 6400 ppmW 범위이고, 칼슘 (Ca) 함량은 1 - 600 ppmW 범위이고, 스칸듐 (Sc) 함량은 0 - 20000 ppmW 범위이고 가돌리늄 (Gd) 함량은 0 -356000 ppmW (35.6 wt.%) 범위이다.또다른 기술적 결과 - 짧은 감쇠 시간 및 모든 부피에 있어서 높은 발광 광 출력, 용융물로부터의 제조 방법에 의해 성장한 단결정의 섬광 특성의 재현성, 섬광 소체의 절단 및 제조 도중 가치있는 섬광 결정 물질 원소의 미미한 손실을 가지는 대형 결정형 보울의 대량 생산은 다음을 가지는 섬광 결정의 성장을 통해 성취된다: (1) 100 ppmw 또는 x=3x10-4 f.u. 내지 6400 ppmw 또는 x=2x10-2 f.u 범위의 세륨 이온 농도, (2) 1 ppmw 또는 z=5.7x10-6 f.u. 내지 600 ppmw 또는 z=6.8x10-3 f.u. 범위의 칼슘 이온 농도, (3) 0 ppmw 또는 z= 0 f.u. 내지 20000 ppmw (2wt.%) 또는 z= 0.19 f.u. 범위의 스칸듐 이온 농도, (4) 0 ppmw 또는 z= 0 f.u. 내지 356000 ppmw (35.6 wt.%) 또는 z= 1 f.u. 범위의 가돌리늄 이온 농도. 루테륨에 비해 결정 내 가돌리늄 이온 함량의 더 높은 한계는 실험적으로 결정되었다. 초기 용융물에서 및, 결과적으로, 결정 내에서 Gd2O3함량을 추가로 증가시키는 경우, 그 결과, 용융물 내 가돌리늄 농도가 적은 경우와 비교할 때 광 출력이 감소한다. 세륨 이온에 대한 하한은 3x10-4 f. 유닛 미만의 양의 Ce3+의 함량에서, 적은 농도로 인해 Ce3+의 섬광 발광의 효과가 거의 없어지는 사실에 의해 결정된다. 상기 한계보다 낮은 세륨 농도는 현실적인 사용을 위해 충분한 광 수율을 얻기 어렵기 때문에 기술적 과제에 적용되기 어렵다.높은 가돌리늄 농도를 가지는 실용적인 결정 적용에 있어서, 더 높은 세륨 이온 농도가 요구되며, 왜냐하면 그러한 결정이 더 짧은 감쇠 시간을 가지기 때문이다. 그렇지만, 매우 높은 세륨 농도는 몇 가지 부정적인 결과를 야기한다. 먼저, 높은 세륨 농도를 가진 결정은 불량한 광학 품질을 가지며; 산란 중심은 결정의 바닥에 위치한다. 둘째로, 광학 품질의 저하 및 양자 효율의 감소 둘다로 인해 광 수율의 감소가 일어나는데, 상기 두 원인은 이웃하는 세륨 이온의 상호작용으로 인해 일어나고, 따라서, 발광의 농도 감소 효과가 나타난다. 그러므로, 세륨 이온에 대한 상한은 본 발명의 높은 가돌리늄 농도에 있어서 0.02 f. 유닛으로 설정된다. 이들 한계는 실험적으로 결정되었다. 농도가 상기 언급된 한계를 넘는 경우, 수많은 광 산란 중심(수 마이크론 크기)의 형성이 결정화 도중 일어나며, 그러므로, 의료 및 기술 장치에서 그러한 탐지 측정은 현실적으로 불가능하다.양태 제10번. 화학식 (Lu2-w-x+2yAwCexSi1-y)1-zMezJjOq 및 (Lu2-w-x-2yAwCexSi1+y)1-zMezJjOq 로 표현되는 섬광 물질, 여기서 감쇠 시간은 TOF PET, DOI PET, MicroPET 스캐너에서 적용에 있어서 12 - 45 ns 범위이다.기술적 결과 - 화학식 (Lu2-w-x+2yAwCexSi1-y)1-zMezJjOq 및 (Lu2-w-x-2yAwCexSi1+y)1-zMezJjOq로 표현되는 실리케이트를 기초로 하는 물질의 사용으로 인해 짧은 감쇠 시간, 높은 광 수율, 큰 밀도, 균질성 및 대량 생산으로도 얻어지는 섬광 특성의 재현성을 가지는 섬광 물질의 형성.비행 시간 개념은 단순히 각각의 소멸 현상에 대하여, 각각의 일치하는 광자가 검출되는 정확한 시간을 감지하고 차이를 계산하는 것을 뜻한다. 더 가까운 광자가 검출기에 먼저 도달하기 때문에, 도착 시간의 차이가 두 검출기 사이의 선을 따라 소멸 현상의 위치를 밝히는 것을 돕는다. 통상적인 PET 영상 품질이 큰 환자에서 증가된 약화로 인해 확연하게 줄어들어서 실제 수의 손실 및 산란 수의 증가를 야기하기 때문에 TOF PET 스캐너는 상당한 장점을 가진다. 실제로, 날씬한 환자(예컨대 50 kg)에 비교한 육중한 환자(예컨대 120 kg)에 대한 노이즈-등가의 수-비율의 차이는 약 여섯 배가 된다. 따라서, 육중한 환자에서 필적하는 영상 품질을 얻기 위해, 일반적인 PET 스캐너는 여섯 배 더 오래 스캔해야 하는데, 이는 임상적으로 어렵다. 육중한 환자에서 촬영 품질을 향상시킬 수 있는 TOF PET의 가능성은 정확히 필요한 곳에서만 해당된다.기술적 결과 - 심지어 약 175 ps의 타이밍 분해능이 감쇠 시간 약 30 ns을 가지는 섬광 물질에 대해 나타난다. 심지어 약 100 ps의 타이밍 분해능이 두 가지 (Lu2-w-x+2yAwCexSi1-y)1-zMezJjOq 또는 두 가지 (Lu2-w-x-2yAwCexSi1+y)1-zMezJjOq 섬광체 사이에, 약 12 - 15 ns의 감쇠 시간 및 높은 광 출력, 및 등록을 위한 현대식 초고속 PMT 및 빠른 전자를 가지고 얻어질 수 있다.양태 제11번. 화학식 (Lu2-w-x+2yAwCexSi1-y)1-zMezJjOq 및 (Lu2-w-x-2yAwCexSi1+y)1-zMezJjOq로 표현되는 섬광 물질, 여기서 감쇠 시간은 고-에너지 물리학에서 원소 입자 및 핵의 검출에 대해 12 - 35 ns 범위이다.섬광 소체의 비용 발생 감소 및 대량 생산에서 보울에서 보울로의 샘플의 물리적 특성의 재현성으로 표현되는, 구체예를 적용한 기술적 결과는 다음의 우선적 섬광 특성을 가지는 단일 결정 형태의 (Lu2-w-x+2yAwCexSi1-y)1-zMezJjOq 및 (Lu2-w-x-2yAwCexSi1+y)1-zMezJjOq를 사용하여 성취된다: (i) 높은 밀도, (ii) 다선량의 감마-선 및 양자에 의한 방사선 조사 후 방사선 손상 없음, (iii) 12 - 35 ns 범위의 짧은 감쇠 시간, (iv) 양호한 에너지 분해능, (v) 최대 크기 25x25x280 mm3를 가진 천 단위 바의 대량 생산 또는 대형 강입자 충돌기를 위한 "샤슬릭(Shashlik)"-유형 판독의 최대 크기 25x25x5 mm3의 천 단위 활성판의 대량 생산에서 섬광 특성의 균질성.양태 제12번. 화학식 (Lu2-w-x+2yAwCexSi1-y)1-zMezJjOq 및 (Lu2-w-x-2yAwCexSi1+y)1-zMezJjOq 로 표현되는 섬광 물질, 여기서 광 출력은 의료용 촬영 시스템에서 적용하기 위한 35000 - 41000 ph/Mew 범위이다.구체예를 적용한 기술적 결과는 35000 - 41000 ph/Mew 범위의 광 출력을 가지는 단일 결정 형태의 섬광 (Lu2-w-x+2yAwCexSi1-y)1-zMezJjOq 및 (Lu2-w-x-2yAwCexSi1+y)1-zMezJjOq 물질을 사용함으로써 성취된다.Ce0.0014Lu1.977Y0.037 Ca0.001Si0.992O5.007 결정으로부터 연마된 3x3x10mm3 픽셀이 제조되었다. 사람 뇌의 신경-촬영을 위한 PET 스캐너에서 PMT에 대해 3x3 mm2 면으로 부착된 배향이 사용된다. 이들 배향에 대하여 5 픽셀은 약 41000 ph/MeV의 광 출력을 나타내었다.양태 제13번. 화학식 (Lu2-w-x+2yAwCexSi1-y)1-zMezJjOq 및 (Lu2-w-x-2yAwCexSi1+y)1-zMezJjOq로 표현되는 섬광 물질, 여기서 광 출력은 고-에너지 물리학에서 원소 입자 및 핵의 검출에 있어서 20000 - 38000 ph/Mew 범위이다. 대형 섬광 소체의 비용 발생 감소, 20000 - 38000 ph/Mew 범위의 광출력, 절단 도중 결정 쪼개짐의 감소, 및 대량 생산에서 보울에서 보울로의 샘플의 물리적 특성의 재현성으로 나타나는 본 발명의 특정한 구체예의 기술적 결과는 Czochralski 방법에 의한 단일 결정의 성장 및 Kyropoulos 방법에 의한 결정의 성장 방식에 의해 성취된다. 본 발명의 제조기술에서 신규한 사항은 단일 결정이 저가의 (높은 불순물) Lu2O3을 이용하여 화학식 (Lu2-w-x+2yAwCexSi1-y)1-zMezJjOq 및 (Lu2-w-x-2yAwCexSi1+y)1-zMezJjOq로 정의되는 조성의 투입물로 이루어진 용융물로부터 Czochralski 방법에 의해 및 또한 Kiropoulas 방법에 의해 성장한다는 것이다.양태 제14번. 화학식 (Lu2-w-x+2yAwCexSi1-y)1-zMezJjOq 및 (Lu2-w-x-2yAwCexSi1+y)1-zMezJjOq로 표현되는 섬광 물질, 여기서 밀도는 6.8 - 7.42 g/cm3 범위이다.밀도의 미미한 감소로 제조 비용의 감소로 표현되는, 구체예를 적용한 상술된 기술적 결과는 화학식 (Lu2-w-x+2yAwCexSi1-y)1-zMezJjOq 및 (Lu2-w-x-2yAwCexSi1+y)1-zMezJjOq로 표현되는 단일 결정의 형태인 물질의 조성을 특징으로 하는 섬광 물질의 성장에 의해 달성된다. Gd, Y 기로부터 선택된 적어도 하나의 비교적 가벼운 원소로 매우 고가의 루테튬의 치환은 제조 비용을 낮추지만 밀도의 적은 감소를 야기할 수 있다. 6.8-7.42 g/cm3의 더 작은 밀도 및 높은 광 수율을 가지는 더 저렴한 섬광 결정은 수많은 응용분야, 예를 들면, X-선 컴퓨터 간접촬영; 고체 상태 구조물의 비-파괴적 시험; 및 보안 시스템을 위해 유용하다.양태 제15번. 화학식 (Lu2-w-x+2yAwCexSi1-y)1-zMezJjOq 및 (Lu2-w-x-2yAwCexSi1+y)1-zMezJjOq로 표현되는 섬광 물질 여기서 결정은 높은 방사선 경도를 가지고 대략 5-23 Mrad 범위의 선량의 감마선에 의한 방사선 조사후에 400- 450 nm 범위의 광 전송에서 분해가 없다.기술적인 결과 - 대형 보울 부피에 걸쳐 높은 발광 광 출력 및 높은 방사선 경도 및 5-23 Mrad 범위의 선량의 감마선에 의한 방사선 조사후에 400- 450 nm 범위의 광 전송에서 분해가 없음, 대량 생산 도중 성장한 단결정의 섬광 특성의 재현성을 가지는 대형 결정형 보울의 대량 생산은 투입물 (Lu2-w-x+2yAwCexSi1-y)1-zMezJjOq 및 (Lu2-w-x-2yAwCexSi1+y)1-zMezJjOq, 예를 들면, 표 1의 칼슘 공-도핑된 조성물로 이루어진 용융물로부터의 방법에 의해 단일 섬광 결정을 성장하는 방식에 의해 달성된다.양태 제16번. 화학식 (Lu2-w-x+2yAwCexSi1-y)1-zMezJjOq 및 (Lu2-w-x-2yAwCexSi1+y)1-zMezJjOq으로 표현된 섬광 물질, 여기서 결정은 높은 방사선 경도를 가지며 4x1012 cm-2의 플루엔시(fluency)를 갖는 155 MeV/c 양자의 고-에너지 양자에 의한 방사선 조사 후에 400- 450 nm 범위의 광 전송의 분해 감소가 없다. 또다른 기술적 결과 - 높은 발광 광 출력 및 4x1012 cm-2의 플루엔시를 갖는 155 MeV/c 양자의 고-에너지 양자에 의한 방사선 조사 후에 400-450 nm 범위의 광 전송의 분해 감소 없음, 대량 생산 도중 성장한 단결정의 섬광 특성의 재현성을 가지는 대형 결정형 보울의 대량 생산은 화학식 (Lu2-w-x+2yAwCexSi1-y)1-zMezJjOq 및 (Lu2-w-x-2yAwCexSi1+y)1-zMezJjOq로 표현되는 단일 섬광 결정, 특히 칼슘 공-도핑된 Ce0.0014Lu1.977Y0.037 Ca0.001Si0.992O5.007 (LFS-3) 결정을 성장시키는 방식에 의해 성취된다.Czochralski 성장 공정 도중 LFS 결정 보울은 상단부터 하단까지 화학적 조성이 지속적으로 이동하며, 왜냐하면 호스트 결정 성분의 편석 계수 및 도핑 이온이 유닛과 다르기 때문이다. 원소의 분포 또는 편석 계수는 용융물 내 원소의 농도, C용융물에 대한 결정 내 원소의 농도, C결정의 비율 즉, k = C결정/C용융물이다. 이트륨의 분배 계수는 0.75이고; 칼슘의 분배 계수는 0.4이고; 스칸듐의 분배 계수는 1.22이고, 세륨의 분배 계수는 0.365이다 (실시예 4).옥시오르소실리케이트 격자 호스트 내 Lu에 대해 배위 수 6 및 7를 갖는 두 개의 결정학적 비-등가 자리가 존재하며, 7-배 배위, Ce(7)O7 내에 배치된 Lu에 대한 세륨 치환기의 분배 계수는 0.39이고, 6-배 배위, Ce(6)O6 내에 배치된 Lu에 대한 세륨 치환기의 분배 계수는 0.17이다. LFS 결정 내 각각의 자리에서 Ce의 상대적 구성분포는 Ce7에 대해 약 62% 및 Ce6에 대해 38%인 것으로 나타났다. 두 자리 모두에서 세륨의 총 분배 계수는 0.365이다.CexLu2-w-x-z+2yYwCazSi1-yO5+q 조성의 용융물로부터 출발하는 성장 공정에서 다음을 가지는 결정의 성장을 시작했다: (a) Ce 농도는 용융물 내 농도의 약 30%-36%이고; (b) 이트륨 농도는 출발 용융물 조성물 내 상이한 이트륨 농도에 있어서 용융물 내 농도의 75%-85%이고; (c) 칼슘 농도는 용융물 내 농도의 약 40%이고; (d) 규소 농도는 성장 대기 내 산소 농도, 용융물의 표면으로부터의 증발 속도, 용융물 내 (Lu+Ce+Y+Ca)/Si 비율에 의존적이며, 그러므로 상기 파라미터가 성장 결정 내 규소 농도가 용융물 내 농도와 비교할 때 99%-101% 범위로 달라질 수 있음을 결정하고; (e) 성장하는 결정에서 루테튬 농도는 용융물 내 농도의 100% -102% 범위이다. 본 발명의 신규한 사항은 칼슘 이온에 의한 공-도핑 후 대형 LFS 보울의 상단, 중간 및 하단 부분에 있어서 4x1012 플루엔시로 155 MeV/c 양자의 고-에너지 양자에 의한 방사선 조사 후에 400-450 nm 범위의 광 전송에서 분해 감소가 없는 것이다. LFS 결정의 방사선 경도는 방사선 검출기의 많은 응용분야에서 중요하다. 현재 전자기적 열량계에 있어서 빔-파이프(beam-pipe) 근처, 캡-말단(end-cap) 영역에 배치되고, 및 연장된 시간 동안 험한 조건 하에 작동이 가능한 초방사선 저항성 결정에 대한 강한 수요가 존재한다.양태 제17번. 화학식 (Lu2-w-x+2yAwCexSi1-y)1-zMezJjOq 및 (Lu2-w-x-2yAwCexSi1+y)1-zMezJjOq로 표현되는 섬광 물질, 여기서 감쇠 시간은 고체 상태 구조물의 비-파괴적 검사를 이용하는 X-선 품질 제어를 위한 시스템 가령 공항 보안 시스템에서 저-밀도 물질 촬영을 위한 시스템에서 최대 160 keV 에너지를 이용한 고-선량 X-선 적용을 위한 약 12 - 35 ns 범위이다.분말 또는 결정 또는 세라믹 형태의 (Lu2-w-x+2yAwCexSi1-y)1-zMezJjOq 및 (Lu2-w-x-2yAwCexSi1+y)1-zMezJjOq 물질은 (1 - 400 nm 범위의 서브-마이크론 크기를 갖는 Lu2Si2O7, SiO2 및 Lu2O3의 물질로부터 선택된 화학식을 갖는 개재물을 추가적으로 가짐) 5kV 내지 160kV 범위로 둘 이상의 X-선 공급원을 가지는 공항의 수화물 선별 시스템에의 적용을 위해 매우 효과적이며 빠른 섬광 물질이다.양태 제18번. 화학식 (Lu2-w-x+2yAwCexSi1-y)1-zMezJjOq 및 (Lu2-w-x-2yAwCexSi1+y)1-zMezJjOq 로 표현되는 섬광 물질, 여기서 감쇠 시간은 감춰진 금지품목, 밀수된 물품에 대한 트럭 및 화물 컨테이너의 검사를 위해 세슘-137 또는 코발트-60 감마 공급원이 사용되는 감마-선 시스템을 위해, 및 적하 목록 확인을 위해 12 - 35 ns 범위이다.기술적인 결과 - 높은 발광 광 출력 및 높은 방사선 경도 및 최대 23 Mrad의 선량의 감마선에 의한 방사선 조사후에 400-450 nm 범위의 광 전송에서 분해가 없음, 감마-선 시스템 내 적용을 위해서, 세슘-137 또는 코발트-60 감마 공급원이 사용되는 점이 중요하다. 경질 방사선 섬광 투입물 (Lu2-w-x+2yAwCexSi1-y)1-zMezJjOq 및 (Lu2-w-x-2yAwCexSi1+y)1-zMezJjOq, 예를 들면, 표 1에 개시된 칼슘 공-도핑된 조성물로 이루어진 용융물로부터의 방법에 의해 물질은 단일 섬광 결정을 성장하는 방식에 의해 성취된다.양태 제19번. 400 - 450 nm 범위의 최대 방출을 가지고, 50 ppmw을 초과하는 스칸듐 (Sc) 농도를 가지는 세륨-활성화된 루테튬계 옥시오르소실리케이트 섬광 결정. 상기 스칸듐 공-도핑된 섬광 결정은 TOF PET, DOI PET, MicroPET 스캐너에서 적용하기 위해; 고-에너지 물리학에서 원소 입자 및 핵의 검출을 위해; 고체 상태 구조물의 비-파괴적 검사를 이용하는 X-선 품질 제어를 위해; 감춰진 금지품목, 밀수된 물품에 대한 트럭 및 화물 컨테이너의 검사를 위해, 및 적하 목록 확인을 위해 높은 발광 광 출력을 가지고 감쇠 시간이 12 - 35 ns 범위인 대형 결정형 보울의 대량 생산이라는 기술적인 결과를 가진다.양태 제20번. 400 - 450 nm 범위의 최대 방출을 가지고, 12 - 32 ns 범위의 감쇠 시간을 가지고 화학적 원소 분석을 위해 시판 시스템에 의해 연구되는 것을 특징으로 하는 세륨-활성화된 루테튬계 옥시오르소실리케이트 섬광 결정, 상기 결정은 다음의 화학적 원소로 구성된다: 매트릭스(주요) 원소: 규소 (Si), 산소 (O), 루테튬 (Lu); 도핑 원소: 세륨 (Ce) 함량은 100-3100 ppmW 범위이고 칼슘 (Ca) 함량은 5 - 600 ppmW범위이다.불순물 화학 원소는: Li, B, Al, Ti, V, Cr, Mn, Co, Ni, Ge, Zr, Sn, Hf 이온에 대해서 10 ppmW 미만; Na, K, Cu, Ag, Zn, Sr, Cd, Fe, Pr, Nd, Sm, Eu, Tb, Dy, Ho, Er, Tm, Yb 이온에 대해서 30 ppmW 미만; Mg, Ga, La 이온에 대해서 100 ppmW 미만; F, Cl, S 이온에 대해서 50 ppmW 미만; P 이온에 대해서 100 ppmW 미만의 양이다.상기 섬광 결정은 본 발명의 기술적인 결과를 가진다: 원료 물질로서 공지의 특허의 순도 99.99%의 Lu2O3 대신에 순도 99.9%를 가지는 Lu2O3를 사용함. 저가의 Lu2O3는 세륨-활성화된 루테튬계 옥시 오르소실리케이트 섬광 결정의 성장을 위한 원료 물질의 용융 비용을 약 2 배 낮추게 할 수 있다. 불순물 Sc, Y, La, Ce, Mg, Ca, Gd, Si, S, F, Cl 이온은 중요한 부정적인 효과를 가지지 않으며; 그러므로 저가의 Lu2O3 내 이들 이온의 높은 농도가 가능하다. 도핑 이온 및 불순물 이온의 농도 측정에 있어서 화학적 원소 분석을 위해 상이한 시판 시스템, 예를 들면, 글로우 방전 질량 분석법 (GDMS) 분석 또는 유도 결합 플라즈마 질량 분석기 (ICP-MS)을 적용하는 것이 가능하다. 동시적인 ICP-MS는 리튬부터 우라늄까지의 전체 분석 스펙트럼을 기록할 수 있다. 또한 최근 수십년간 GDMS 분석이 리튬부터 우라늄까지의 불순물 이온 농도의 빠른 측정을 위해 과학 및 공학에서 널리 사용되었다.양태 제21번. 400 - 450 nm 범위의 최대 방출을 가지고, 12 - 32 ns 범위의 감쇠 시간을 가지고 6.8 - 7.42 g/cm3 범위의 밀도를 가지며 루테튬 (Lu) 및 세륨 (Ce)을 포함하고 화학적 원소 분석을 위해 시판 시스템에 의해 연구되는 것을 특징으로 하는 루테튬계 옥시오르소실리케이트 섬광 결정, 상기 결정은 다음의 화학적 원소로 구성된다: 매트릭스 (주요) 원소: 규소 (Si), 산소 (O), 루테튬 (Lu), 및 적어도 하나의 원소 로 이루어진 군에서 선택된 스칸듐 (Sc), 이트륨 (Y), 가돌리늄 (Gd.); 도핑 원소: 세륨 (Ce) 함량은 100 - 3100 ppmW 범위이고 칼슘 (Ca) 함량은 5 - 600 ppmW 범위이다.상기 섬광 결정은 본 발명의 기술적인 결과를 가진다: 원료 물질로서 공지의 특허의 순도 99.99%의 Lu2O3 대신에 순도 99.9%를 가지는 Lu2O3를 사용함. 저가의 Lu2O3는 세륨-활성화된 루테튬계 옥시 오르소실리케이트 섬광 결정의 성장을 위한 원료 물질의 용융 비용을 약 2 배 낮추게 할 수 있다. 불순물 Sc, Y, La, Ce, Mg, Ca, Gd, Si, S, F, Cl 이온은 중요한 부정적인 효과를 가지지 않으며; 그러므로 저가의 Lu2O3 내 이들 이온의 높은 농도가 가능하다.양태 제22번. 출발 산화물의 오프(off)-화학량론적 용융물로부터 제조된 세륨-활성화된 루테튬-계 옥시오르소실리케이트의 대형 단일 결정 보울, 여기서 출발 산화물은 약 99.9%의 순도를 가지며 최소한 세륨 산화물, 루테튬 산화물, 및 규소 산화물을 포함하고, 여기서 용융물의 적어도 50%는 대형 결정 보울의 일부가 된다.기술적 결과 - 출발 산화물의 오프-화학량론적 용융물로부터 제조된 세륨-활성화된 루테튬-계 옥시오르소실리케이트의 대형 단일 결정 보울 (실시예 6, 7, 11, 13, 14). 기술적 결과 - 비교적 저가의 출발 산화물을 가지는 섬광 물질의 형성, 여기서 출발 산화물은 약 99.9%의 순도를 가진다 (실시예 9). 기술적 결과 - 여기서 용융물의 적어도 50%는 대형 결정 보울의 일부가 된다 (실시예 6, 7).양태 제23번. 400 - 450 nm 범위의 최대 방출을 가지고, 12 - 32 ns 범위의 감쇠 시간을 가지고 경질 방사선 경도를 가지는 루테튬-계 옥시오르소실리케이트 섬광 결정, 상기 방사선 경도는 고-에너지 물리학에서 원소 입자 및 핵의 검출을 위한 5- 23 Mrad 범위의 선량의 감마선에 의한 방사선 조사 후 400- 450 nm 범위에서 광 전송의 분해가 없음을 의미한다.상기 섬광 옥시오르소실리케이트 결정은 높은 광 출력을 가지고 감쇠 시간은 12 - 35 ns 범위이고 경질 방사선 경도를 가지는 대형 결정형 보울의 대량 생산이라는 기술적인 결과를 가지며, 상기 방사선 경도는 5- 23 Mrad 범위의 선량의 감마선에 의한 방사선 조사 후 400- 450 nm 범위에서 광 전송의 분해가 없음을 의미한다 (표 1, 실시예 14).양태 제24번. TOF PET 및 DOI PET 스캐너, MicroPET 스캐너에의 적용을 위해; 고-에너지 물리학에서 원소 입자 및 핵의 검출을 위해; 고체 상태 구조물의 비-파괴적 검사를 이용하는 X-선 품질 제어를 위해; 감춰진 금지품목, 밀수된 물품에 대한 트럭 및 화물 컨테이너의 검사를 위해, 및 적하 목록 확인을 위해 400 - 450 nm 범위의 최대 방출을 가지고, 12 - 32 ns 범위의 감쇠 시간을 가지고 루테튬-계 옥시오르소실리케이트 섬광 결정.상기 옥시오르소실리케이트 섬광 결정은 높은 광 출력을 가지고 감쇠 시간이 12 - 32 ns 범위인 대형 결정형 보울의 대량 생산이라는 기술적인 결과를 가진다(표 1, 실시예 4, 10, 14, 16). 양태 제25번. 12 - 30 ns 범위의 감쇠 시간을 가지는 LFS, LSO, LYSO, LGSO 결정을 포함하는 섬광 세륨 도핑된 루테튬-계 옥시오르소실리케이트의 제조 방법, 상기 방법은 약 1400-1600℃의 온도에서 약 6 - 24 시간 동안 진공 또는 100% 아르곤 대기에서 결정 샘플을 어닐링하는 것이다 (실시예 17을 참조).본 발명에서 신규한 사항은 약 1400-1600℃의 높은 온도에서 결정 샘플을 어닐링하는 동안, 상기 샘플의 몸체로부터 진공 또는 100% 아르곤의 유동 기체로의 산소 이온의 확산 공정이 관찰되었다는 점이다. 1400℃에서 진공 내 어닐링 후에 각각의 연마된 픽셀/샘플은 어닐링 전보다 더 낮은 중량을 가지며 6 연마된 표면은 연마된 표면의 분해 특성을 가지지 않는다.1750℃에서 고진공 하에서는 섬광 세륨 도핑된 루테튬-계 옥시오르소실리케이트 (LFS, LSO, LYSO)의 해체가 나타나며, 산소 및 일가 산화물 SiO의 증발이 존재한다. Lu2O3로 해체된 샘플 표면 및 부피는 산소의 상당한 손실에 따른 결과로 진한 청색을 띤다.양태 제26번. 경질 방사선 경도를 가지는 LFS, LSO, LYSO, LGSO 결정을 포함하는 섬광 세륨 도핑된 루테튬-계 옥시오르소실리케이트의 제조 방법, 상기 방사선 경도는 5- 23 Mrad 범위의 선량의 감마선에 의한 방사선 조사 후 400- 450 nm 범위에서 광 전송의 분해가 없음을 의미하고, 상기 방법은 약 1400℃의 온도에서 진공 또는 100% 아르곤 대기 하에 결정 샘플을 어닐링하는 것이다. (실시예 18 참조). 양태 제27번. LFS, LSO, LYSO, LGSO 결정을 포함하는 섬광 세륨 도핑된 루테튬-계 옥시오르소실리케이트의 제조 방법, 상기 방법은 약 6 - 24 시간 동안 진공 또는 100% 아르곤 대기 하에 결정 샘플을 어닐링하는 것이다. (실시예 17 참조). 양태 제28번. LFS, LSO, LYSO, LGSO 결정을 포함하는 섬광 루테튬-계 옥시오르소실리케이트의 제조 방법, 상기 방법은 상기 결정 샘플의 크기가 대략 횡단면은 3x3 mm 내지 25x25 mm이고 두께는 2 mm 내지 25 mm인 결정 샘플을 어닐링하는 것이다. (실시예 4, 10, 15, 16 참조). 양태 제29번. 경질 방사선 경도를 가지는 LFS, LSO, LYSO, LGSO 결정 샘플을 포함하는 섬광 세륨 도핑된 루테튬-계 옥시오르소실리케이트, 상기 방사선 경도는 5- 23 Mrad 범위의 선량의 감마선에 의한 방사선 조사 후 400- 450 nm 범위에서 광 전송의 분해가 없음을 의미하고, 상기 결정 샘플은 대략 5 ppmW 내지 400 ppmW의 칼슘 (Ca) 농도, 및 대략 0 ppmW 내지 200 ppmW의 마그네슘 (Mg) 농도, 및 대략 150 ppmW 내지 600 ppmW의 세륨 농도를 갖는다. (표 1, 실시예 4, 6, 11, 14, 15, 18 참조). 양태 제30번. 6% 내지 10% 범위의 전체 에너지 피크에 대하여 에너지 분해능을 가지는 LFS, LSO, LYSO, LGSO 결정을 포함하는 섬광 세륨 도핑된 루테튬-계 옥시오르소실리케이트의 제조 방법, 상기 방법은 약 6 - 24 시간 동안 약 1400-1600℃의 온도에서 진공 또는 80-100% 부피의 아르곤 + 0 - 20% 부피의 CO2 기체 대기에서 결정 샘플을 어닐링하는 것이다. 구체적인 방법은 다음 단계를 포함한다: (1) Czochralcki (CZ) 또는 Kyropoulas 방법에 의한 LFS, LSO, LYSO, LGSO 단일 결정의 성장; (2) 대략 3x3 mm 내지 25x25 mm의 횡단면 및 2 mm 내지 25 mm의 두께를 가지는 샘플에서 성장한 보울의 절단; (3) 약 6 - 24 시간 동안 약 1400-1600℃의 온도에서 진공 또는 80-100% 부피의 아르곤 + 0 - 20% 부피의 CO2 기체 대기에서 결정 샘플의 어닐링; (4) 마지막 단계에서 상기 어닐링된 샘플로부터, 예를 들면, TOF PET 및 DOI PET 스캐너에의 적용을 위한 연마된 픽셀 또는 고-발광성 대형 강입자 충돌기(HL-LHC)를 위한 "샤슬릭(Shashlik)"-유형 판독의 최대 크기 25x25x280 mm3를 가진 활성 섬광판의 제조 (실시예 16, 17, 18 참조). 표 1은 합성된 섬광 물질의 시험 결과를 나타낸다. 상이한 화합물에 대해 도핑 이온의 농도 (ppmw), 감쇠 시간 (ns), 광 수율 (상대 유닛(relative units)), 420 nm에서 γ-선 방사선으로 인한 전달 분해가 비교되었다. 광 수율 값은 "기준"인 Ce0.0013Lu2.02Sc0.003Si0.99O5.012 샘플의 광수율에 비교한 유닛으로 표현된다.표 1 - 상이한 조성의 섬광 결정의 섬광 특징 및 방사선 경도의 비교: 제한이 아닌 추가적인 설명의 목적을 위해, 하기 실시예는 본 발명의 더욱 추가적인 양태를 개시한다. 실시예 1 400 - 450 nm 범위의 최대 방출을 가지고 루테튬 (Lu) 및 세륨 (Ce)을 포함하는 실리케이트를 기초로 하는 조성물이 화학식(Lu2-w-x+2yAwCexSi1-y)1-zMezJjOq으로 표현되는 것을 특징으로 하는 섬광 물질이되 상기 섬광 물질이 결정인 것을 특징으로 하는 섬광 물질. 99.99% 순도의 산화물 화학물질 (Lu2O3, CeO2, SiO2)을 Czochralski 방법 (CZ)에 의해 결정 보울을 성장시키기 위해 사용하였다. 보울 상단의 세륨의 함량은 약 3x10-4 f. 유닛이어야 했다. 용융물 및 성장하는 결정 사이의 세륨 이온의 편석 계수가 약 k = 0.2와 동일한 것을 고려하면, 0.0015 f. 유닛의 세륨 농도를 가지는 출발 물질을 도가니에 투입해야 했다.결정의 CZ 성장을 양호한 단열 조건 하에 보호성 불활성 기체 대기 (100% 부피의 질소)에서, 1.2 mm h-1의 반출 속도, 10 r.p.m의 회전 속도로 80 mm 직경의 이리듐 도가니로부터 수행하였다. 이들 성장 조건에서 결정은 대략 40 mm 직경 및 최대 80 mm 길이로 성장하였다. 상단으로부터 연마된 샘플(Ce=100 ppmw)을 파라미터 및 화학적 조성의 측정을 위해 사용하였다 (표 1). 결정 조성은 Ce0.00033Lu2.006Sc0.0032Si0.997O5.008이고 성분 (Lu+Ce+Sc)/Si의 몰비 =2.026이다. 도핑 이온의 농도는 Ce=100 ppmw 및 Sc=340 ppmw이다. 결정 샘플 내 원료 물질로부터 불순물 이온의 농도는: 003c# 10 ppmw -Cl; Li, Na, K, Al, Ca, Cu, Mg, Zn, Sr, B, Ga, Ti, Zr, Sn, Hf, La, Pr, Nd, Sm, Eu, Tb, Dy, Ho, Er, Tm, Yb 이온에 대해 003c#2 ppmW; 420 nm에서 보울의 상단으로부터의 결정 샘플의 광 전송의 분해는 5* 106 rad γ-선 선량에 의한 방사선 조사 후에 Ce= 100 ppmw (3x10~4 f. 유닛)에 대해 15%/cm이다.화학식 Ce0.00033Lu2.000Sc0.0032Si0.997O5.008을 가지는 결정 조성물은 화학식 Ce0.00033Lu1.965Sc0.0032Si0.922O4.9844로 표현되는 결정 조성물과 정확히 등가이며, 왜냐하면 양쪽 화학식은 성분의 몰비 (Lu+Ce+Sc)/Si=2.026를 가지며, 양쪽 식에 있어서 산화물의 계산된 백분율이 동일하기 때문이다: Lu2O3 (86.9 wt.%) + Sc2O3 (0.05 wt.%) + CeO2 (0.01 wt.%) + SiO2 (13,04 wt.%).실시예 2 400 - 450 nm 범위의 최대 방출을 가지고 루테튬 (Lu) 및 세륨 (Ce)을 포함하는 실리케이트를 기초로 하는 조성물이 하기 화학식(Lu2-w-x+2yAwCexSi1-y)1-zMezJjOq으로 표현되는 것을 특징으로 하는 섬광 물질이되 상기 섬광 물질이 결정인 것을 특징으로 하는 섬광 물질. 99.99%의 순도를 갖는 산화물 화학물질 (Lu2O3, CeO2, SiO2)을 Czochralski 방법 (CZ)에 의해 결정 보울을 성장시키기 위해 사용하였다.결정의 CZ 성장은 보호성 질소 기체 대기에서 이리듐 도가니로부터 수행하였다. 보울의 상단 및 하단 부분으로부터 연마된 샘플을 파라미터 및 화학적 조성의 측정을 위해 사용하였다 (표 1). 상단에 있어서 결정 조성은 Ce0.00053Lu2.009Sc0.0033Si0.995O5.005이고 성분의 몰비 (Lu+Ce+Sc)/Si =2.02이다. 도핑 이온의 농도는 Ce=165 ppmw (5x10-4 f. 유닛) 및 Sc=315 ppmw (3x10-3 f. 유닛)이다. 원료 물질로부터 불순물의 농도는: 11 ppmw - Cl; 5 ppmw - P; 3 ppmW - Ca; 1.5 ppmW - Yb; Li, Na, K, Al에 대해 003c# 2 ppmW; Li, Na, K, Cu, Mg, Zn, Sr, B, Ga, Ti, Zr, Sn, Hf, La, Pr, Nd, Sm, Eu, Tb, Dy, Ho, Er, Tm 이온에 대해 003c#0.5 ppmW이다. 420 nm에서 보울의 상단으로부터의 결정 샘플의 광 전송의 분해는 5* 106 rad γ-선 선량에 의한 방사선 조사 후에 7%/cm이다.화학식 Ce0.00053Lu2.009Sc0.0033Si0.995O5.009를 가지는 결정 조성물은 화학식 Ce0.00033Lu1.9962Sc0.0033Si0.9887O4.9774로 표현되는 결정 조성물과 정확히 등가이며, 왜냐하면 양쪽 화학식은 성분의 몰비 (Lu+Ce+Sc)/Si=2.02를 가지며, 양쪽 식에 있어서 산화물의 계산된 백분율이 동일하기 때문이다: Lu2O3 (86.93 wt.%) + Sc2O3 (0.05 wt.%) + CeO2 (0.02 wt.%) + SiO2 (13,00 wt.%). 하단에 있어서 결정 조성물은 Ce0.0013Lu2.02Sc0.003Si0.99O5.012이고 성분의 몰비 (Lu+Ce+Sc)/ Si =2.044이다. 도핑 이온의 농도는 Ce=390 ppmw (1.3x 10-3 f. 유닛) 및 Sc=290 ppmw (3x10-3 f. 유닛)이다. 420 nm에서 보울의 하단으로부터의 결정 샘플의 광 전송의 분해는 5* 106 rad γ-선 선량에 의한 방사선 조사 후에 4%/cm이다. 화학식 Ce0.0013Lu2.02Sc0.003Si0.99O5.012을 가지는 결정 조성물은 화학식 Ce0.0013Lu1.9967Sc0.002Si0.9786O4.9572로 표현되는 결정 조성물과 정확히 등가이며, 왜냐하면 양쪽 화학식은 성분의 몰비 (Lu+Ce+Sc)/Si=2.044를 가지며, 양쪽 식에 있어서 산화물의 계산된 백분율이 동일하기 때문이다: Lu2O3 (87.4 wt.%) + Sc2O3 (0.03 wt.%) + CeO2 (0.05 wt.%) + SiO2 (12.88 wt.%). 실시예 3 400 - 450 nm 범위의 최대 방출을 가지고 루테튬 (Lu) 및 세륨 (Ce)을 포함하는 실리케이트를 기초로 하는 조성물이 하기 화학식(Lu2-w-x+2yAwCexSi1-y)1-zMezJjOq 및 (Lu2-w-x-2yAwCexSi1+y)1-zMezJjOq로 표현되는 것을 특징으로 하는 섬광 물질이되, 상기 섬광 물질은 세라믹인 것을 특징으로 하는 섬광 물질, 여기서 J는 N, F, P, S, Cl로 이루어진 군에서 선택된 적어도 하나의 원소이고 j = 0.03 f.u이다.99.9%의 순도를 갖는 화학물질 (Lu2O3, CeO2, SiO2, Y2O3, LuCl3, LuPO4, LuF3, Gd2S3,)을 8 mm 직경 및 15 mm 길이를 가지는 압축된 펠렛을 합성하기 위해 사용하였다. LuCl3, LuPO4, LuF3, Gd2S3 의 첨가물을 갖는 Ce-도핑된 루테튬-이트륨 옥시오르소실리케이트를 2000 atm 압력 하에 압축하였다. 그 후 12 시간 동안 압축된 펠렛을 보호성 불활성 기체 대기에서 약 1750℃의 온도에서 어닐링하였다. 상기 세라믹으로부터의 연마된 4x4x0.5 mm3 샘플을 420 nm에서 방출 강도의 비교를 위해 사용하였고, 상기 파라미터가 표 2에 제시된다. V-형태 도식을 여기의 방향 및 방출 강도 등록의 방향을 위해 사용하였다. 하나의 4x4 mm 연마된 표면으로부터 수집된 방출 광, 두 번째 4x4 mm 연마된 표면을 방출 등록 방향으로 방출 광의 양호한 반사를 위해 Al-호일과 접촉하였고, 상기 방향은 연마된 표면에 대해 수직이었다.동일한 실험 조건에서 다음의 세라믹 조성물에 대한 방출 강도를 측정하였다: Ce0.01Lu1.91Y0.12Si0.98O5.02, Ce0.01Lu1.83Y0.12Si1.02O4.98, Ce0.01Lu1.92Y0.12Si0.98F0.03O5.02, Ce0.01Lu1.92Y0.12Si0.98Cl0.03O5.02, Ce0.01Lu1.92Y0.12Gd0.02Si0.98S0.03O5.02, Ce0.01Lu1.92Y0.12Gd0.03Si0.98P0.03O5.24, Ce0.01Lu1.83Y0.12Gd0.02Si1.02S0.03O4.98. 청색 방출의 어닐링 대기 및 광 수율이 표 2에 나타난다.이러한 다중-공-도핑된 옥시오르소실리케이트 세라믹은 높은 밀도, 높은 광 출력, 여기된 Ce3+ 이온의 매우 짧은 수명을 가지며, 그러므로 이러한 물질은 X-선 시스템에 적용하기에 전망이 있다. 특히, 약 2x2x2 mm3 크기의 상기 세라믹으로부터 픽셀에 부착된 청색광의 등록을 위한 반도체 선형 어레이는 고체 상태 구조물의 비-파괴적 시험을 이용하는 자동 X-선 품질 제어를 가지는, 예를 들면, 식물의 대량 생산 도중 목재의 품질의 시스템을 위해 필요하다. 이들 시스템에서 제품에서 X-선 기하학의 확대에 의해 더 높은 분해능이 수득된다. X-선 확대는 단순 투사에 의한 것으로, 왜냐하면 X-선 공급원이 이들이 만나는 목재 물질에 의해 내화되지 않기 때문이고, 즉 X-선 렌즈가 존재하지 않는다. 그러므로, 만약 표적에 대한 X-선 공급원 (X-선 튜브 내 방출지점은 5-30kV, 50kV, 120 kV, 160 kV)의 거리가 예를 들면 15 cm이고, 검출기 공급원에 대한 거리가 30 cm인 경우, 상기 확대는 2x 이고 표적에서 픽셀 분해능은 약 1 mm2이다.본 발명의 한 중요한 결과는 세라믹 또는 결정의 형태인 매우 빠른 섬광 (Lu2-w-x+2yAwCexSi1-y)1-zMezJjOq 및 (Lu2-w-x-2yAwCexSi1+y)1-zMezJjOq 물질이 복잡한 촬영 응용분야를 위한 X-선 카메라 유망 물질인 점이다.세라믹 또는 결정 형태의 빠른 섬광 (Lu2-w-x+2yAwCexSi1-y)1-zMezJjOq 및 (Lu2-w-x-2yAwCexSi1+y)1-zMezJjOq 물질은 감춰진 금지품목, 밀수된 물품에 대한 트럭 및 화물 컨테이너의 검사를 위해, 및 적하 목록 확인을 위해 높은 에너지 X-선 (최대 160 kV) 방사선 물질에 대한 비용 효과적이고, 안전한, 높은 방사선 저항성이다.분말 또는 결정(추가적으로 1 - 400 nm 범위의 서브-마이크론 크기의 Lu2Si2O7, SiO2 및 Lu2O3 물질로부터 선택된 화학식을 가지는 개재물을 가지는) 또는 세라믹의 형태인 빠른 섬광 (Lu2-w-x+2yAwCexSi1-y)1-zMezJjOq 및 (Lu2-w-x-2yAwCexSi1+y)1-zMezJjOq 물질은 X-선 시스템에 의한 공항 내 정지 수화물 검색에 적용하기에 유망하다. 결정(추가적으로 1 - 400 nm 범위의 서브-마이크론 크기의 Lu2Si2O7, SiO2 및 Lu2O3 물질로부터 선택된 화학식을 가지는 개재물을 가지는) 또는 세라믹의 형태인 빠른 섬광 (Lu2-w-x+2yAwCexSi1-y)1-zMezJjOq 및 (Lu2-w-x-2yAwCexSi1+y)1-zMezJjOq 물질은 광범위한 화물 검사 응용분야를 충족하도록 설계된 감마-선 시스템을 위한 효과적인 진보된 물질이다. 감마-선 시스템은 등가의 X-선 시스템과 비교할때 본질적으로 더 낮은 방사선 필드를 가지며, 감마-선 시스템은 X-선 시스템을 대체하기 위해 개발되었다. 표준 감마-선 시스템에 있어서 세슘- 137 감마 공급원이 사용되고, 진보된 침투 감마-선 시스템에 있어서 코발트-60 감마 공급원이 사용된다.표 2 - 420 nm에서의 방출 강도 비교.실시예 4 결정의 CZ 성장을 보호성 불활성 기체 대기 (100% 부피의 아르곤)에서 이리듐 도가니로부터 수행하였다. Czochralski 성장 공정 동안 LFS 결정 보울은 상단부터 하단까지 화학적 조성이 지속적으로 이동한다. 이트륨의 분배 계수는 0.75이고; 칼슘의 분배 계수는 0.4이고; 스칸듐의 분배 계수는 1.22이고, 세륨의 분배 계수는 0.365이다. 5x5x24 mm 크기의 샘플에서 성장한 보울을 절단한 후, 상기 샘플을 약 1400℃의 온도에서 6시간 동안 진공에서 어닐링했다. 마지막 단계에서 상기 어닐링된 샘플로부터 4x4x22 mm 크기를 갖는 연마된 샘플을 제조하였다. 연마된 샘플을 파라미터 및 화학적 조성의 측정을 위해 사용하였다 (표 1). 보울 하단의 결정 조성은 Ce0.0031Lu1.997Y0.0023Sc0.031Ca0.0024Si0.983O5.016이고 성분의 몰비는 (Lu+Ce+Y+Sc+Ca)/ Si =2.071이다. 도핑 이온의 농도는 Ce = 960 ppmw (3.1x10-4 f. 유닛), Ca = 210 ppmw (5.3x10-4 f. 유닛), Y = 440 ppmw (2.3x10-3 f. 유닛) 및 Sc=3050 ppmw (3.1x10-2 f. 유닛)이다. 원료 물질로부터의 불순물의 농도 는: Li, B, Al, Ti, Zr, Sn, Hf, Ga 이온에 대해 003c# 5 ppmW; Na, K, Zn, Sr, La, Pr, Nd, Sm, Eu, Tb, Dy, Ho, Er, Tm 이온에 대해 003c# 10 ppmW; Mg, Yb 이온에 대해 003c# 30 ppmW이다. 투과율 스펙트럼은 22 mm 길이의 연마된 샘플을 통해 분광광도계에서 측정하였다. 최대 23*106 rad γ-선 선량의 방사선 조사 후에 420 nm에서 결정 샘플의 광 전송의 분해가 없었다(표 1).화학식 Ce0.0031Lu1.997Y0.0023Sc0.031Ca0.0024Si0.983O5.016을 가지는 결정 조성물은 화학식 Ce0.0031Lu1.9619Y0.0026Sc0.0305Ca0.0024Si0.9657O4.93로 표현되는 결정 조성물과 정확히 등가이며, 왜냐하면 양쪽 화학식은 성분의 몰비 (Lu+Ce+Sc+Y+Ca)/Si=2.071를 가지며, 양쪽 식에 있어서 산화물의 계산된 백분율이 동일하기 때문이다: Lu2O3 (86.48 wt.%) + Y2O3 (0.06 wt.%) + SC2O3 (0.47 wt.%) + CeO2 (0.12wt.%) + CaO (0.03 wt.%) + SiO2 (12,86 wt.%). 실시예 5 결정의 CZ 성장을 보호성 불활성 기체 대기 (99.8% 부피의 질소 + 0.2% 부피의 산소)에서 이리듐 도가니로부터 수행하였다. 보울의 상단으로부터 연마된 샘플을 파라미터 및 화학적 조성의 측정을 위해 사용하였다 (표 1). 상단에서의 결정 조성은 Ce0.00185Lu1.917Y0.110Si0.986O5.014이고 성분의 몰비는 (Lu+Ce+Y)/Si =2.058이다. 도핑 이온의 농도는 Ce = 560 ppmw (1.85x10-3 f. 유닛) 및 Y = 2120 ppmw (1.1x10-1 f. 유닛)이다. 원료 물질로부터의 불순물의 농도는: 14 ppmw -Yb, 12 ppmw - Ca, 10 ppmw -B, 003c#5 ppmW - Al. Na, K, Cl, S, Pr, Nd, Sm, Eu, Tb, Dy, Ho, Er, Tm, La 이온에 대해 003c#1 ppmW이고; 420 nm에서 보울의 상단으로부터의 결정 샘플의 광 전송의 분해는 23* 106 rad γ-선 선량에 의한 방사선 조사 후에 Ce= 560 ppmw (1.85x10-3 f. 유닛)에 대해 5.2%/cm이다. 화학식 Ce0.00185Lu1.917Y0.110Si0.986O5.015을 가지는 결정 조성물은 화학식 Ce0.001852Lu1.8897Y0.108Si0.972O4.943로 표현되는 결정 조성물과 정확히 등가이며, 왜냐하면 양쪽 화학식은 성분의 몰비 (Lu+Ce+Y)/Si=2.058를 가지며, 양쪽 식에 있어서 산화물의 계산된 백분율이 동일하기 때문이다: Lu2O3 (84.13 wt.%) + Y2O3 (2.73 wt.%) + CeO2 (0.07wt.%) + SiO2 (13,07 wt.%). 실시예 6 결정의 CZ 성장을 보호성 불활성 기체 대기에서 대형 이리듐 도가니로부터 수행하였다. 결정은 대략 90 mm 직경 및 200 mm 길이로 성장하였다. 연마된 샘플을 파라미터 및 화학적 조성의 측정을 위해 사용하였다 (표 1). 결정 조성은 Ce0.0014Lu1.977Y0.037Ca0.001Si0.992O5.007 및 성분의 몰비는 (Lu+Ce+Y+Ca)/Si =2.033이다. 도핑 이온의 농도는 Ce = 410 ppmw (1.4x10-3 f. 유닛), Ca = 85 ppmw (1x10-3 f. 유닛), Y = 8500 ppmw (3.7x10-2 f. 유닛)이다. 원료 물질로부터의 불순물의 농도는: 10 ppmw -Yb; 8 ppmw - Na, Cl; Li, Na, Al, K, Cu, Mg, Zn, Sr, B, Ga, Ti, Zr, Sn, Hf, La, Pr, Nd, Sm, Eu, Tb, Dy, Ho, Er, Tm 이온에 대해 003c# 5 ppmW이다. 420 nm에서 23* 106 rad γ-선 선량에 의한 방사선 조사 후에 결정 샘플의 광 전송의 분해는 없었다.화학식 Ce0.0014Lu1.977Y0.037Ca0.001Si0.992O5.007을 가지는 결정 조성물은 화학식 Ce0.0014Lu1.961Y0.037Ca0.001Si0.984O4.967로 표현되는 결정 조성물과 정확히 등가이며, 왜냐하면 양쪽 화학식은 성분의 몰비 (Lu+Ce+Y+Ca)/Si=2.033를 가지며, 양쪽 식에 있어서 산화물의 계산된 백분율이 동일하기 때문이다: Lu2O3 (85.99 wt.%) + Y2O3 (0.91 wt.%) + CeO2 (0.05wt.%) + CaO (0.01 wt.%) + SiO2 (13,03 wt.%). 실시예 7 결정의 CZ 성장을 보호성 질소 기체 대기에서 대형 이리듐 도가니로부터 수행하였다. 결정은 대략 95 mm 직경 및 최대 200 mm 길이로 성장하였다. 보울의 상단 부분으로부터 제조된 연마된 샘플을 파라미터 및 화학적 조성을 측정하기 위해 사용하였다 (표 1). 결정 조성은 Ce0.0007Lu1.996Sc0.0062Li0.00037Si0.998O5.001이고 성분의 몰비는 (Lu+Ce+Sc+Li)/Si=2.007이다. 도핑 이온의 농도는 Ce = 210 ppmw (7x10-4 f. 유닛), Sc = 600 ppmw (6.2x10-3 f. 유닛), Li = 6 ppmw (3.7x10-4 f. 유닛)이다. 원료 물질로부터의 불순물의 농도는: 11 ppmw -Yb; 9.5 ppmw - Cl; 3 ppmw - Ca; Al, Mg, P, S에 대해 003c# 2 ppmw; Na, K, Cu, Zn, Sr, B, Ga, Ti, Zr, Sn, Hf, La, Pr, Nd, Sm, Eu, Tb, Dy, Ho, Er, Tm 이온에 대해 003c#1 ppmW 이다. 420 nm에서 보울의 하단으로부터의 결정 샘플의 광 전송의 분해는 5* 106 rad γ-선 선량에 의한 방사선 조사 후에 4.8%/cm이다.화학식 Ce0.0007Lu1.996Sc0.0062Li0.00037Si0.998O5.001을 가지는 결정 조성물은 화학식 Ce0.0007Lu1.9927Sc0.0062Li0.00037Si0.996O4.99로 표현되는 결정 조성물과 정확히 등가이며, 왜냐하면 양쪽 화학식은 성분의 몰비 (Lu+Ce+Y+Ca)/Si=2.007를 가지며, 양쪽 식에 있어서 산화물의 계산된 백분율이 동일하기 때문이다: Lu2O3 (86.78 wt.%) + Sc2O3 (0.09 wt.%) + CeO2 (0.03wt.%) + SiO2 (13.10 wt.%). 실시예 8400 - 450 nm 범위의 최대 방출을 가지고 루테튬 (Lu) 및 스칸듐 (Sc) 및 세륨 (Ce)을 포함하는 실리케이트를 기초로 하는 섬광 물질이되, 상기 섬광 물질은 화학식 (Lu2-w-x+2yAwCexSi1-y)1-zMezJjOq로 표현되는 조성을 가지는 용융물로부터 성장한 결정인 것을 특징으로 하는 섬광 물질.결정의 CZ 성장을 보호성 불활성 기체 대기 (100% 부피의 질소)에서 이리듐 도가니로부터 조성 Ce0.002Li0.005Lu2.04Sc0.005Si0.975O5.032를 가지고 성분의 몰비가 (Lu+Ce+Sc+Li)/Si=2.11인 용융물로부터 수행하였다. 원료 물질로부터의 용융물 내 불순물의 농도는: 14 ppmw -Yb; 10 ppmw - Ca; Na, K, Cu, Mg, Zn, Sr, B, Ga, Ti, Zr, Sn, Hf, La, Pr, Nd, Sm, Eu, Tb, Dy, Ho, Er, Tm 이온에 대해 003c#0.5 ppmW이다. 도핑 이온의 농도 Ce=540 ppmw (2x10-3 f. 유닛), Li=75 ppmw (5x10-3 f. 유닛) 및 Sc=620 ppmw (5x10-3 f. 유닛)이다.샘플에서 성장한 보울의 상단 부분을 절단한 후, 상기 샘플을 100% 아르곤 대기에서 약 1400℃의 온도에서 12시간 동안 어닐링하였다. 마지막 단계에서 상기 어닐링된 샘플로부터 파라미터의 측정을 위한 연마된 샘플을 제조하였다 (표 1). 420 nm에서 보울의 상단으로부터의 결정 샘플의 광 전송의 분해는 23* 106 rad γ-선 선량에 의한 방사선 조사 후에 0.8%/cm이다.실시예 9400 - 450 nm 범위의 최대 방출을 가지고 루테튬 (Lu) 및 이트륨 (Y) 세륨 (Ce)을 포함하는 실리케이트를 기초로 하는 섬광 물질이되 상기 섬광 물질은 화학식 (Lu2-w-x+2yAwCexSi1-y)1-zMezJjOq로 표현되는 조성을 가지는 용융물로부터 성장한 결정인 것을 특징으로 하는 섬광 물질.결정의 CZ 성장을 보호성 불활성 기체 대기 (100% 부피의 아르곤)에서 이리듐 도가니로부터 조성 Ce0.012Lu1.887Y0.12Si0.995O5.004 를 가지고 성분의 몰비 (Lu+Ce+Y)/Si=2.029인 용융물로부터 수행하였다. Lu2O3 내 불순물의 농도는: 250 ppmw -Gd; 100 ppmw -Tb; Dy, Ho, Er, Tm에 대해 003c#35 ppmW; 100 ppmw - Ca, F; 120 ppmw - Si, Cl; 50 ppmw - Fe. 용융물 내 도핑 이온의 농도는 Ce=3700 ppmw (1.2x10-2 f. 유닛) 및 Y=23800 ppmw (1.2x10-1 f. 유닛)이다. 보울의 하단 부분으로부터 제조된 연마된 샘플을 파라미터의 측정을 위해 사용하였다 (표 1). 420 nm에서 23* 106 rad γ-선 선량에 의한 방사선 조사 후에 결정 샘플의 광 전송의 분해는 없었다.실시예 10 결정의 CZ 성장을 보호성 불활성 기체 대기 (99.8% 부피의 질소 + 0.2% 부피의 산소) 에서 이리듐 도가니로부터 수행하였다. 5x5x24 mm 크기의 샘플에서 성장한 보울을 절단한 후, 상기 샘플을 약 1400℃의 온도에서 6시간 동안 진공에서 어닐링했다. 마지막 단계에서 상기 어닐링된 샘플로부터 4x4x22 mm 크기를 갖는 연마된 샘플을 제조하였다. 연마된 샘플은 파라미터 및 화학적 조성의 측정을 위해 사용하였다 (표 1). 결정 조성은 Ce0.00066Lu1.793Y0.211Ca0.0004Si0.997O5.0014이고 성분의 몰비는 (Lu+Ce+Y+Ca)/Si=2.011이다. 도핑 이온의 농도는 Ce = 210 ppmw (6.6x10-4 f. 유닛), Ca = 35 ppmw (4x10-4f. 유닛) 및 Y = 42400 ppmw 또는 4.24wt.% (2.1x10-1 f. 유닛)이다. 원료 물질로부터의 불순물의 농도는: 8 ppmw -Yb, Al, Cl; 6 ppmw - S; Na, K, Cu, Mg, Zn, Sr, B, Ga, Ti, Zr, Sn, Hf, La, Pr, Nd, Sm, Eu, Tb, Dy, Ho, Er, Tm 이온에 대해 003c# 5 ppmW 이다. 23* 106 rad γ-선 선량에 의한 방사선 조사 후에 420 nm에서 진공에서 어닐링된 결정 샘플의 광 전송의 분해는 0.8%/cm이다. 투과율 스펙트럼은 2 nm의 밴드폭 및 22 mm 길이의 샘플을 통해 분광광도계에서 측정하였다. 화학식 Ce0.00066Lu1.793Y0.211Ca0.0004Si0.997O5.0014을 가지는 결정 조성물은 화학식 Ce0.00066Lu1.788Y0.211Ca0.0004Si0.995O4.989로 표현되는 결정 조성물과 정확히 등가이며, 왜냐하면 양쪽 화학식은 성분의 몰비 (Lu+Ce+Y+Ca)/Si=2.011를 가지며, 양쪽 식에 있어서 산화물의 계산된 백분율이 동일하기 때문이다: Lu2O3 (80.96 wt.%) + Y2O3 (5.41 wt.%) + CeO2 (0.03 wt.%) + CaO (0.01 wt.%) + SiO2 (13,6 wt.%). 실시예 11400 - 450 nm 범위의 최대 방출을 가지고 및 루테튬 (Lu) 및 세륨 (Ce)을 포함하는 실리케이트를 기초로 하는 섬광 물질이되 상기 섬광 물질은 화학식 (Lu2-w-x+2yAwCexSi1-y)1-zMezJjOq로 표현되는 조성을 가지는 용융물로부터 성장한 결정인 것을 특징으로 하는 섬광 물질. 결정의 CZ 성장을 보호성 불활성 기체 대기 (100% 부피의 아르곤)에서 이리듐 도가니로부터 조성 Ce0.004Lu2.02Si0.99O5.016을 가지고 성분의 몰비가 (Lu+Ce)/Si=2.044인 용융물로부터 수행하였다. 원료 물질로부터의 용융물 내 불순물의 농도는: 1 ppmW - Ca, Yb; Li, Na, K, Cu, Mg, Zn, Sr, B, Ga, Ti, Zr, Sn, Hf, La, Pr, Nd, Sm, Eu, Tb, Dy, Ho, Er, Tm 이온에 대해 003c#0.5 ppmW이다. 용융물 내 도핑 이온의 농도는 Ce=1230 ppmw (4x10-3 f. 유닛) 및 Mg=180 ppmw (3.4x10-3 f. 유닛)이다. 결정은 대략 30 mm 직경으로 성장하였다. 보울의 하단 부분으로부터 제조된 연마된 샘플을 파라미터의 측정을 위해 사용하였다 (표 1). 420 nm에서 45* 106 rad γ-선 선량에 의한 방사선 조사 후에 결정 샘플의 광 전송의 분해는 없었다.실시예 12 결정의 CZ 성장을 보호성 불활성 기체 대기 (99.8% 부피의 질소+ 0.2% 부피의 산소)에서 양호한 단열 조건하에 1.5 mm h-1의 반출 속도, 10 r.p.m의 회전 속도로 40 mm 직경의 이리듐 도가니로부터 조성 Ce0.02Lu1.244Gd0.715Zn0.02Si0.99O4.97을 가지고 성분의 몰비가 (Lu+Ce+Gd+Zn)/Si=2.019인 용융물로부터 수행하였다. 용융물 내 도핑 이온의 농도는 Ce=6400 ppmw (2x10-2 f. 유닛), Zn=3000 ppmw (2x10-1 f. 유닛), Gd=25500 ppmw 또는 25.5wt% (7.15x10-1 f. 유닛)이다. 원료 물질로부터의 용융물 내 불순물의 농도는: 8 ppmw -Yb; Na, K, Cu, Mg, Zn, Sr, B, Ga, Ti, Zr, Sn, Hf, La, Pr, Nd, Sm, Eu, Tb, Dy, Ho, Er, Tm 이온에 대해 003c#0.5 ppmW이다. 이들 성장 조건에서 결정은 대략 12 mm 직경 및 40 mm 길이로 성장하였다. 420 nm에서 보울의 상단으로부터의 결정 샘플의 광 전송의 분해는 5* 106 rad γ-선 선량에 의한 방사선 조사 후에 8%/cm이다.실시예 13 400 - 450 nm 범위의 최대 방출을 가지고 루테튬 (Lu) 및 스칸듐 (Sc) 및 세륨 (Ce)을 포함하는 실리케이트를 기초로 하는 섬광물질이되, 상기 섬광 물질은 화학식 (Lu2-w-x-2yAwCexSi1+y)1-zMezJjOq로 표현되는 조성을 가지는 용융물로부터 성장한 결정인 것을 특징으로 하는 섬광 물질.결정의 CZ 성장을 보호성 불활성 기체 대기 (100% 부피의 아르곤)에서 이리듐 도가니로부터 조성 Ce0.002Li0.002Lu1.983Sc0.005Si1.004O4.994을 가지고 성분의 몰비가 (Lu+Ce+Sc+Li)/Si =1.984인 용융물로부터 수행하였다. 원료 물질로부터의 용융물 내 불순물의 농도는: 35 ppmw - Ca; 9 ppmw -Yb; Na, K, Cu, Mg, Zn, Sr, B, Ga, Ti, Zr, Sn, Hf, La, Pr, Nd, Sm, Eu, Tb, Dy, Ho, Er, Tm 이온에 대해 003c#0.5 ppmW이다. 도핑 이온의 농도는 Ce=600 ppmw (2x10-3 f. 유닛), Li=30 ppmw (2x10-3 f. 유닛) 및 Sc=500 ppmw (5x10-3 f. 유닛)이다. 결정은 대략 40 mm 직경 및 100 mm 길이로 성장하였다. 보울의 상단 부분으로부터 제조된 연마된 샘플을 파라미터를 측정하기 위해 사용하였다 (표 1). 상기 실시예는 본 발명의 네 번째 과제를 실험적으로 뒷받침한다: Si1.001 내지 Si1.04 총 규소 농도를 가지고 성분의 몰비가 (Lu2-w-x-2y+Cex+Aw)/Si1+y003c#2이고; ~6.8-7.4 g/cm3의 높은 밀도; NaI(Tl)의 약 60-95%의 높은 광 출력; 12-38 ns 범위의 하나의 지수적 붕괴 상수; 400-450 nm 범위의 최대 광 방출; 및 감마-선 방사선에 대한 높은 방사선 저항을 가지는 진보된 (Lu2-w-x-2yAwCexSi1+y)1-zMezJjOq 섬광 물질의 생성. 실시예 14결정의 CZ 성장을 보호성 불활성 기체 대기 (100% 부피의 아르곤) 에서 이리듐 도가니로부터 수행하였다. 용융물 조성은 Ce0.0025Lu2.00Sc0.004Ca0.001Si0.997O5.005이고 성분의 몰비는 (Lu+Ce+Sc+Ca)/Si=2.0135이다. 도핑 이온의 농도는 Ce = 770 ppmw (2.5x10-3 f. 유닛), Ca = 90 ppmw (1x10-3 f. 유닛) 및 Sc = 390 ppmw (4x10-3 f. 유닛)이다. 원료 물질로부터의 불순물의 농도는: Ca, Yb,에 대해 5 ppmW. Li, Na, K, Cu, Mg, Zn, Sr, B, Ga, Ti, Zr, Sn, Hf, La, Pr, Nd, Sm, Eu, Tb, Dy, Ho, Er, Tm 이온에 대해 003c#0.5 ppmW이다; 샘플에서 성장한 보울의 하단 부분의 절단 후, 상기 샘플을 진공에서 약 1450℃의 온도에서 24시간 동안 어닐링하였다. 마지막 단계에서 상기 어닐링된 샘플로부터 파라미터의 측정을 위한 연마된 샘플을 제조하였다 (표 1). 420 nm에서 23* 106 rad γ-선 선량에 의한 방사선 조사 후에 결정 샘플의 광 전송의 분해는 없었다.화학식 Ce0.0025Lu2.00Sc0.004Ca0.001Si0.997O5.005을 가지는 용융물 조성물은 화학식 Ce0.0025Lu1.9925Sc0.004Ca0.001Si0.993O4.986로 표현되는 용융물 조성물과 정확히 등가이며, 왜냐하면 양쪽 화학식은 성분의 몰비 (Lu+Ce+Sc)/Si=2.0135를 가지며, 양쪽 식에 있어서 산화물의 계산된 백분율이 동일하기 때문이다: Lu2O3 (86.77 wt.%) + Sc2O3 (0.06 wt.%) + CeO2 (0.09 wt.%) + CaO (0.01 wt.%) + SiO2 (13,06 wt.%). 상기 실시예는 본 발명의 세 번째 과제를 실험적으로 뒷받침한다: 성분의 몰비가 (Lu2-w-x+2y+Cex+Aw)/Si1-y003e#2이고; ~6.8-7.4 g/cm3의 높은 밀도; NaI(Tl)의 약 60-95%의 높은 광 출력; 12-38 ns 범위의 하나의 지수적 붕괴 상수; 400-450 nm 범위의 최대 광 방출; 최대 23 Mrad의 선량으로 감마-선 방사선 조사 후 광 전송의 붕괴 없음. 실시예 15 결정의 형태인 빠른 섬광 (Lu2-w-x+2yAwCexSi1-y)1-zMezJjOq 및 (Lu2-w-x-2yAwCexSi1+y)1-zMezJjOq 물질, 여기서 상기 결정은 높은 방사선 경도를 가지며 4x1012 cm-2의 플루엔시를 갖는 155 MeV/c 양자의 고-에너지 양자에 의한 방사선 조사 후에 400- 450 nm 범위의 광 전송의 분해 감소가 없다.결정 보울로부터 최대로 절단된 샘플은 11x11 mm2 크기 및 20 mm 길이를 갖는다. 모든 결정 샘플을 광학 등급으로 연마하였다. 결정을 양자 초고에너지 가속장치로부터의 양자 빔으로의 연속되는 방사선 조사를 위해 3x2 매트릭스로 포장하였다. 약 50 mm 직경의 양자 빔은 3x2 결정 매트릭스의 길이와 평행하였다. 빔 균질성은 전체 빔 스폿보다 5% 더 낮았다. 모든 결정을 4.4x1012 cm2의 최대 플루엔시의 155 MeV/c 양자로 방사선 조사하였다. 20 mm 두께를 가로지르는 광 전송 스펙트럼을 양자 방사선 조사 후 및 다양한 간격 전후에 분광광도계로 측정하였다. LFS 결정의 유도된 방사능으로 인해 결정 샘플의 첫 번째 광 전송 측정을 양자 방사선 조사 후 30일에 수행하였다.조성 Ce0.0014Lu1.977Y0.037Ca0.001Si0.992O5.007을 가지는 결정 및 용융물 Ce0.012Lu1.928Y0 12Si0.97O5.03로부터 성장한 결정을 양자 유도 손상 연구를 위해 사용하였다.원료 물질로부터의 용융물 내 불순물의 농도가: 27 ppmw -Yb; 35 ppmw - Ca; Li, B, Al, Ti, V, Cr, Mn, Co, Ni, Ge, Zr, Sn, Hf, Na, K, Cu, Ag, Zn, Sr, Cd, Fe, Pr, Nd, Sm, Eu, Tb, Dy, Ho, Er, Tm에 대하여 003c#30 ppmW; N, F, P, Cl, S, Mg, Ga, La 이온에 대해 003c#50 ppmW인 Ce0.012Lu1.928Y0.12Si0.97O5.03 용융물 조성물로부터 CZ 성장한 결정을 연구하였다. 용융물 내 도핑 이온의 농도는 Ce=3700 ppmw (1.2x10-2 f. 유닛) 및 Y=23300 ppmw (1.2x10-1 f. 유닛)이다. 상기 결정은 높은 방사선 경도를 가지며 4x1012 cm-2의 플루엔시를 갖는 155 MeV/c 양자의 고-에너지 양자에 의한 방사선 조사 후에 400- 450 nm 범위의 광 전송의 분해 감소가 없다.CZ 성장한 Ce0.0014Lu1.977Y0.037Ca0.001Si0.992O5.007 결정의 도핑 이온의 농도는: Ce = 410 ppmw (1.4x10-3 f. 유닛), Ca = 85 ppmw (1x10-3 f. 유닛), Y = 8500 ppmw (3.7x10-2 f. 유닛)이다. 원료 물질로부터의 불순물의 농도는: 10 ppmw -Yb; 8 ppmw - Na, Cl; Li, Na, Al, K, Cu, Mg, Zn, Sr, B, Ga, Ti, Zr, Sn, Hf, La, Pr, Nd, Sm, Eu, Tb, Dy, Ho, Er, Tm 이온에 대해 003c# 5 ppmW 이다. Ce0.0014Lu1.977Y0.037Ca0.001Si0.992O5.007 (LFS-3) 결정에 대한 전달 스펙트럼이 도 2에 제시된다. LFS-3 결정은 높은 방사선 경도를 가지며 4x1012 cm-2의 플루엔시를 갖는 155 MeV/c 양자의 고-에너지 양자에 의한 방사선 조사 후에 400- 450 nm 범위의 광 전송의 분해 감소가 없다.실시예 16 결정 형태인 빠른 섬광 (Lu2-w-x+2yAwCexSi1-y)1-zMezJjOq 및 (Lu2-w-x-2yAwCexSi1+y)1-zMezJjOq 물질의 광 수율 (ph/MeV) 및 에너지 분해능 (%)은 PET 스캐너에 있어서 중요하다. 에너지 분해능의 측정 전에, 샘플을 암소에 적어도 24 시간 방치하여 백색 광에 노출시 저장되는 열발광 방출을 제거하였다. 결정을 직접 Hamamatsu R4125Q 광전자증배관 튜브(석영 창이 구비됨)에 배치하여 광 수집을 수행하고; 빠른 증폭기 ORTEC 579 및 전하-민감성 높이 변환기 ADC LeCroy 2249W를 사용하였다. 결정 샘플을 Teflon 테이프 및 Al 호일로 덮어서 광 수집 효율을 높였다. Cs137 공급원을 결정 표면으로부터 15 mm에 배치했다. Lu176 베타 붕괴로부터의 본래의 배경 스펙트럼은 작은 샘플 크기로 인해 최소였고 제외되지 않았다. 광전자 수율 및 섬광체의 광 출력을 추출하기 위해, 137Cs 공급원으로부터의 전체 에너지 피크의 자리를 단일 광전자 피크의 피크 자리와 비교하였다.병원에서 초기 단계 암 환자의 진단 도중 전신 촬영을 위한 양전자 방출 단층촬영 (PET) 스캐너에서 샘플의 크기는 4x4x22 mm였다 (6 면 연마된 것). 사람 뇌의 신경-촬영의 경우 샘플 크기는 3x3x10 mm3 또는 3x3x15 mm3 mm였다 (6 면 연마된 것).조성 Ce0.0014Lu1.977Y0.037Ca0.001Si0.992O5.007를 가지는 결정을 4x4x22 mm3 (6 면 연마된 것), 3x3x10 mm3 (6 면 연마된 것) 크기를 갖는 픽셀 생산을 위해 사용하였고 6 면 연마된 판은 8x8 mm2 횡단면 및 1 mm 두께를 가진다. 상기 결정은 도핑 이온의 농도: Ce = 410 ppmw (1.4x10-3 f. 유닛), Ca - 85 ppmw (1x10-3 f. 유닛), Y = 8500 ppmw (3.7x10-2 f. 유닛)을 가진다. 원료 물질로부터의 불순물의 농도는: 10 ppmw -Yb; 8 ppmw - Na, Cl; Li, Na, Al, K, Cu, Mg, Zn, Sr, B, Ga, Ti, Zr, Sn, Hf, La, Pr, Nd, Sm, Eu, Tb, Dy, Ho, Er, Tm 이온에 대해 003c# 5 ppmW이다. 5 표면 및 개방된 4x4 mm2 표면으로부터 Teflon 반사체 및 추가적으로 Al 호일 반사체로 뒤덮인 결정 4x4x22 mm3 픽셀을 Hamamatsu R4125Q 광전자증배관에 직접 배치하였다. 4x4 mm2 픽셀 표면 및 광전자증배관의 창 사이의 방출 광의 최소 손실 및 양호한 광학 접촉을 위해 고-에너지 물리학으로부터의 표준 유체 물질을 사용하였다. 5 연구된 픽셀에 있어서 8.0% 내지 8.8%의 에너지 분해능 (FWHM)을 갖는 전체 에너지 피크에 대한 에너지 분해능을 측정하였다. 상기 픽셀을 80% 부피의 아르곤 + 20% 부피의 CO2 기체 대기에서 약 1400℃의 온도에서 어닐링하였다. 광 수집 공정의 영향의 최소화, 및 Ce0.0014Lu1.977Y0.037Ca0.001Si0.992O5.007 결정의 품질을 특징분석하기 위해 (i) 3x10 mm2 및 (ii) 3x3 mm2 면으로 PMT에 부착된 두 가지 종류의 3x3x10mm3 픽셀을 시험하였다. 에너지 분해능 (FWHM)을 갖는 전체 에너지 피크에 대한 에너지 분해능을 (i) 실험에 대해 6.7% 및 (ii) 실험에 대해 7.0%로 측정하였다. PMT에 면하는 배향 3x3 mm2을 사람 뇌의 신경-촬영을 위한 PET 스캐너에서 사용하였고, 상기 배향 및 5 측정된 픽셀에 있어서 광 출력은 약 41000 ph/MeV이었다. 상기 픽셀을 100% 부피의 아르곤 기체 대기에서 약 1400℃의 온도에서 어닐링하였다.더 나은 파라미터는 Teflon 반사체 및 추가적으로 Al 호일 반사체로 5 표면이 뒤덮인 8x8x1 mm3 판에 대한 등록이었다. 개방된 8x8 mm2 표면을 광학 손실을 최소화하기 위한 표준 유체 물질이 구비된 Hamamatsu R4125Q 광전자증배관에 직접 배치하였다. 상기 연마된 판은 42100 ph/MeV의 광 출력 및 6.3%의 에너지 분해능을 보였다.실시예 1712 - 30 ns 범위의 감쇠 시간을 가지는 LFS, LSO, LYSO, LGSO 결정을 포함하는 섬광 세륨 도핑된 루테튬-계 옥시오르소실리케이트의 제조 방법이되, 상기 방법은 약 1400-1600℃의 온도에서 약 6 - 24 시간 동안 진공 또는 100% 아르곤 대기에서 결정 샘플을 어닐링하는 것이다. 예를 들면, 조성 Ce0.002Lu1.798Y0.2Si1.000O5.000을 가지는 용융물로부터 LYSO 결정을 얻기 위해, 샘플을 제조하는 다음의 방법을 사용하였다: 성분 (Lu+Y+Ce)/Si=2.000의 몰비로 결정되는 양의 루테튬 산화물, 이트륨 산화물, 세륨 산화물 및 규소 산화물의 화학물질을 충분히 혼합하고, 펠렛으로 압축하고 백금 도가니에서 24시간 동안 1250℃에서 합성하였다. 이후 유도 가열을 이용하여 펠렛을 보호성 질소 대기 (99.7% 부피의 질소 + 0.3% 부피의 산소)에서 밀봉된 챔버 내 이리듐 도가니에서 용융시켰다. LYSO 결정을 Czochralski 방법으로 성장시켰다. 샘플의 성장한 LYSO 보울을 절단한 후에, 일부의 상기 샘플을 진공에서 약 1450℃의 온도에서 12시간 동안 어닐링하였다. 마지막 단계에서 상기 어닐링된 샘플로부터 연마된 샘플을 제조하였다. 99.7% 부피의 질소 + 0.3% 부피의 산소 대기에서 성장한 후에 진공에서 어닐링된 LYSO 샘플은 LYSO 샘플의 41-44 ns 범위의 감쇠 시간과 비교할 때 30-32 ns 범위의 감쇠 시간을 나타내었다.예를 들면, 산화물 화학물질 (Lu2O3, CeO2, Gd2O3, SiO2)을 Czochralski 방법에 의해 세륨 도핑된 루테튬-가돌리늄 옥시오르소실리케이트 CexLu2-x-yGdySiO5 (LGSO)를 성장시키기 위해 사용하였다. 결정 성장을 성분의 몰비 (Lu+Ce+Gd)/Si=2.000를 특징으로 하는 용융물을 함유하는 이리듐 도가니로부터 수행하였다. 결정화를 보호성 질소 대기 (99.8% 부피의 질소 + 0.2% 부피의 산소)에서 수행하였다. 성장한 LGSO 결정은 높은 광학 품질을 가지고 미세한 산란 개재물을 포함하지 않았다. 샘플에서 성장한 보울을 절단한 후에, 일부 첫 번째 샘플을 100% 아르곤 대기에서 약 1600℃의 온도에서 12시간 동안 어닐링하였다. 일부 두 번째 샘플을 진공에서 약 1400℃의 온도에서 12시간 동안 어닐링하였다. 마지막 단계에서 상기 어닐링된 샘플로부터 연마된 샘플을 제조하였다.진공에서 어닐링된 LGSO 샘플 및 100% 아르곤 대기에서 어닐링된 LGSO 샘플은 감쇠 시간이 두 경우 모두 99.8% 부피의 질소 + 0.2% 부피의 산소의 대기에서 성장한 샘플과 비교할 때 더 짧은 것을 특징으로 한다. 진공에서 어닐링된 LFS, LSO, LYSO, LGSO 결정 샘플은 본 발명의 중요한 기술적 결과를 나타내었다 - 약 12 - 30 ns의 짧은 감쇠 시간을 가지는 섬광 세륨 도핑된 루테튬-계 옥시오르소실리케이트 물질 (결정/세라믹)의 제조 방법. 실시예 18 경질 방사선 경도를 가지는 LFS, LSO, LYSO, LGSO 결정을 포함하는 섬광 세륨 도핑된 루테튬-계 옥시오르소실리케이트의 제조 방법, 상기 방사선 경도는 5- 23 Mrad 범위의 선량의 감마선에 의한 방사선 조사 후 400- 450 nm 범위에서 광 전송의 분해가 없음을 의미하고, 상기 방법은 약 1400℃의 온도에서 진공 또는 100% 아르곤 대기에서 상기 결정 샘플을 어닐링하는 것이다.99.995%의 순도를 갖는 산화물 화학물질 (Lu2O3, CeO2, SiO2)을 Czochralski 방법에 의해 세륨 도핑된 루테튬 옥시오르소실리케이트 Ce2xLu2(1-x)SiO5 (LSO)을 성장시키기 위해 사용하였다. 결정 성장을 조성 Ce0.002Lu1.998Si1.000O5.000 및 성분의 몰비 (Lu+Ce)/Si=2.000를 특징으로 하는 용융물을 함유하는 이리듐 도가니로부터 수행하였다.결정화을 보호성 질소 대기 (99.8% 부피의 질소 + 0.2% 부피의 산소)에서 수행하였다. 성장한 LSO 결정은 높은 광학 품질을 가지며 미세한 산란 개재물을 포함하지 않았다. 샘플에서 성장한 보울을 5x5x24 mm크기로 절단한 후, 상기 샘플을 진공에서 약 1400℃의 온도에서 12시간 동안 어닐링하였다. 마지막 단계에서 상기 어닐링된 샘플로부터 4x4x22 mm 크기의 연마된 샘플을 제조하였다. 연마된 샘플을 감마 선에 의한 방사선 조사 후에 방사선 경도 측정을 위해 사용하였다. 420 nm에서 5* 106 rad γ-선 선량에 의한 방사선 조사 후에 결정 샘플의 광 전송의 분해는 없었다.전술된 상세한 설명이 본 발명의 특정한 구체예를 나타내지만, 다양한 추가 및/또는 치환이 본 발명의 사상 및 범위에서 벗어나지 않고 이루어질 수 있음이 이해되어야 한다. 당해 분야의 숙련가는 본 발명이 많은 구조. 형태, 배열, 비율, 재료, 및 성분의 변형을 가지고 사용될 수 있으며, 본 발명의 실시에서 사용되었으나 본 발명의 원리에서 벗어나지 않고 특정 환경 및 작업 요건에 맞게 특히 조정된 것으로 사용될 수 있음을 이해할 것이다. 본 명세서에 개시된 구체예는 그러므로 모든 목적에 있어서 설명적인 것으로 간주되어야 하며 제한이 아니다.